(57)【要約】【課題】耐熱性及び耐光性に優れた着色組成物を提供すること。【解決手段】着色剤と、樹脂とを含む着色組成物であって、着色剤が下記式（Ｉ）で表される化合物を含む着色組成物。2020079395.tif 000046【選択図】なし【特許請求の範囲】
【請求項１】
着色剤と、樹脂とを含む着色組成物であって、着色剤が下記式（Ｉ）で表される化合物を含む着色組成物。
【化１】
2020079395.tif 000044
［式（Ｉ）中、
Ｒ１及びＲ２は、それぞれ独立して、炭素数１〜２０の２価の炭化水素基を表す。
Ｒ３〜Ｒ１０は、それぞれ独立して、水素原子、ニトロ基、ハロゲン原子、又は置換基を有していてもよい炭素数１〜４０の炭化水素基を表す。］
【請求項２】
前記Ｒ１及びＲ２は、それぞれ独立して、炭素数１〜２０のアルカンジイル基である、請求項１に記載の着色組成物。
【請求項３】
前記Ｒ１及びＲ２は、それぞれ独立して、炭素数１〜２０の２価の脂環式炭化水素基である、請求項１に記載の着色組成物。
【請求項４】
前記Ｒ１及びＲ２は、それぞれ独立して、炭素数１〜２０の２価の芳香族炭化水素基である、請求項１に記載の着色組成物。
【請求項５】
前記Ｒ３〜Ｒ１０は水素原子である、請求項１〜４のいずれか一項に記載の着色組成物。
【請求項６】
式（Ｉ）で表される化合物と、樹脂と、重合性化合物と、重合開始剤と、溶剤とを含む着色硬化性樹脂組成物。
【化２】
2020079395.tif 000045
［式（Ｉ）中、
Ｒ１及びＲ２は、それぞれ独立して、炭素数１〜２０の２価の炭化水素基を表す。
Ｒ３〜Ｒ１０は、それぞれ独立して、水素原子、ニトロ基、ハロゲン原子、又は置換基を有していてもよい炭素数１〜４０の炭化水素基を表す。］
【請求項７】
請求項６に記載の着色硬化性樹脂組成物から形成されるカラーフィルタ。
【請求項８】
請求項７に記載のカラーフィルタを含む表示装置。
【発明の詳細な説明】
【技術分野】
【０００１】
本発明は、着色組成物に関し、さらには着色硬化性樹脂組成物、カラーフィルタ及び表示装置にも関する。
【背景技術】
【０００２】
着色剤は、例えば、繊維材料、液晶表示装置、インクジェット等の分野で反射光又は透過光を利用して色表示するために使用されている。着色剤として、下記式で表されるカラーインデックス（Ｃ．Ｉ．）ソルベントグリーン５（以下、単に「ソルベントグリーン５」ともいう）が知られている（非特許文献１）。
【化１】
2020079395.tif 000002
【０００３】
一方、太陽電池用半導体電極の分野において、下記式で表される化合物を含む溶液に、金属酸化物半導体の基材を浸漬することにより光半導体電極を作製する方法が記載されている（特許文献１）。
【化２】
2020079395.tif 000003
【先行技術文献】
【特許文献】
【０００４】
【特許文献１】特開平１０−１８９０６５号公報
【非特許文献】
【０００５】
【非特許文献１】カラーインデックス（The Society of Dyers and Colourists出版）
【発明の概要】
【発明が解決しようとする課題】
【０００６】
着色剤の分野において、ソルベントグリーン５より優れた耐熱性及び耐光性を有する着色剤が求められている。
【０００７】
本発明の目的は、ソルベントグリーン５を含む着色組成物より優れた耐熱性及び耐光性を発揮する着色組成物を提供することである。
【課題を解決するための手段】
【０００８】
本発明は、以下の着色組成物、着色硬化性樹脂組成物、カラーフィルタ及び表示装置を提供するものである。
［１］  着色剤と、樹脂とを含む着色組成物であって、着色剤が下記式（Ｉ）で表される化合物を含む着色組成物。
【化３】
2020079395.tif 000004
［式（Ｉ）中、
Ｒ１及びＲ２は、それぞれ独立して、炭素数１〜２０の２価の炭化水素基を表す。
Ｒ３〜Ｒ１０は、それぞれ独立して、水素原子、ニトロ基、ハロゲン原子、又は置換基を有していてもよい炭素数１〜４０の炭化水素基を表す。］
［２］  前記Ｒ１及びＲ２は、炭素数１〜２０のアルカンジイル基である、［１］に記載の着色組成物。
［３］  前記Ｒ１及びＲ２は、炭素数１〜２０の２価の脂環式炭化水素基である、［１］に記載の着色組成物。
［４］  前記Ｒ１及びＲ２は、炭素数１〜２０の２価の芳香族炭化水素基である、［１］に記載の着色組成物。
［５］  前記Ｒ３〜Ｒ１０は水素原子である、［１］〜［４］のいずれかに記載の着色組成物。
［６］  式（Ｉ）で表される化合物と、樹脂と、重合性化合物と、重合開始剤と、溶剤とを含む着色硬化性樹脂組成物。
【化４】
2020079395.tif 000005
［式（Ｉ）中、
Ｒ１及びＲ２は、それぞれ独立して、炭素数１〜２０の２価の炭化水素基を表す。
Ｒ３〜Ｒ１０は、それぞれ独立して、水素原子、ニトロ基、ハロゲン原子、又は置換基を有していてもよい炭素数１〜４０の炭化水素基を表す。］
［７］  ［６］に記載の着色硬化性樹脂組成物から形成されるカラーフィルタ。
［８］  ［７］に記載のカラーフィルタを含む表示装置。
【発明の効果】
【０００９】
本発明によれば、耐熱性及び耐光性に優れた着色組成物を提供することができる。
【発明を実施するための形態】
【００１０】
（１）着色組成物
本発明の着色組成物は、着色剤（以下、着色剤（Ａ）ともいう）と、樹脂（以下、樹脂（Ｂ）ともいう）とを含む。
着色剤（Ａ）は、式（Ｉ）で表される化合物（以下、化合物（Ｉ）ともいう）を含む。
着色剤（Ａ）は、化合物（Ｉ）以外の着色剤（以下、着色剤（Ａ１）ともいう）を含んでいてもよい。
着色剤（Ａ）には、１種又は２種以上の着色剤（Ａ１）が含まれていてもよい。
着色組成物は、溶剤（以下、溶剤（Ｅ）ともいう）を含んでいてもよい。
化合物（Ｉ）は、溶剤（Ｅ）に分散していてもよい。
【００１１】
＜化合物（Ｉ）＞
Ｒ１及びＲ２で表される２価の炭化水素基は、炭素数が１〜２０であり、好ましくは炭素数が１〜１０、より好ましくは１〜５である。２価の炭化水素基の例としては、２価の鎖式脂肪族炭化水素基、２価の脂環式炭化水素基、及び２価の芳香族炭化水素基等が挙げられる。
【００１２】
Ｒ１及びＲ２で表される２価の鎖式脂肪族炭化水素基は、飽和又は不飽和であってよい。中でも２価の飽和の鎖式脂肪族炭化水素基（以下、アルカンジイル基ともいう）が好ましい。アルカンジイル基は、直鎖状であってよく、分岐状であってもよい。
【００１３】
Ｒ１及びＲ２で表される直鎖状アルカンジイル基としては、メチレン基、エチレン基、プロパン−１，３−ジイル基、ブタン−１，４−ジイル基、ペンタン−１，５−ジイル基、ヘキサン−１，６−ジイル基、ヘプタン−１，７−ジイル基、オクタン−１，８−ジイル基、ノナン−１，９−ジイル基、デカン−１，１０−ジイル基、ウンデカン−１，１１−ジイル基、ドデカン−１，１２−ジイル基、トリデカン−１，１３−ジイル基、テトラデカン−１，１４−ジイル基、ペンタデカン−１，１５−ジイル基、ヘキサデカン−１，１６−ジイル基、ヘプタデカン−１，１７−ジイル基、オクタデカン−１，１８−ジイル基、ノナデカン−１，１９−ジイル基、及びイコサン−１，２０−ジイル基等が挙げられる。中でも好ましくは炭素数１〜１０のアルカンジイル基、より好ましくは炭素数１〜６のアルカンジイル基、さらに好ましくはメチレン基、エチレン基、プロパン−１，３−ジイル基、ブタン−１，４−ジイル基、ペンタン−１，５−ジイル基又はヘキサン−１，６−ジイル基である。
【００１４】
Ｒ１及びＲ２で表される分岐状アルカンジイル基としては、１−メチルプロパン−１，３−ジイル基、２−メチルプロパン−１，３−ジイル基、２−メチルプロパン−１，２−ジイル基、１−メチルブタン−１，４−ジイル基、２−メチルブタン−１，４−ジイル基、２，２−ジメチルプロパン−１，３−ジイル基、２−エチルプロパン−１，３−ジイル基、２−メチルペンタン−１，５−ジイル基、３−メチルペンタン−１，５−ジイル基、２，３−ジメチルペンタン−１，４−ジイル基、４−メチルペンタン−１，２−ジイル基等が挙げられる。中でも好ましくは炭素数４〜１０の分岐状アルカンジイル基、より好ましくは炭素数４〜６の分岐状アルカンジイル基、さらに好ましくは４−メチルペンタン−１，２−ジイル基である。
【００１５】
Ｒ１及びＲ２で表される２価の不飽和の鎖式脂肪族炭化水素基としては、エテン−１，２−ジイル基、プロパ−１−エン−１，３−ジイル基、ブタ−２−エン−１，４−ジイル基、及びペンタ−３−エン−１，４−ジイル基等が挙げられる。
【００１６】
Ｒ１及びＲ２で表される２価の脂環式炭化水素基としては、飽和又は不飽和であってよい。中でも２価の飽和の脂環式炭化水素基（以下、シクロアルカンジイル基ともいう）が好ましい。シクロアルカンジイル基は、単環式であってよく、多環式であってもよい。単環式のシクロアルカンジイル基としては、シクロプロパン−１，２−ジイル基、シクロブタン−１，３−ジイル基、シクロペンタン−１，３−ジイル基、シクロヘキサン−１，４−ジイル基、シクロオクタン−１，５−ジイル基等のシクロアルカンジイル基が挙げられる。多環式のシクロアルカンジイル基としては、ノルボルナン−１，４−ジイル基、ノルボルナン−２，５−ジイル基、アダマンタン−１，５−ジイル基、アダマンタン−２，６−ジイル基等が挙げられる。中でも好ましくはシクロヘキサン−１，４−ジイル基である。
【００１７】
Ｒ１及びＲ２で表される２価の不飽和の脂環式炭化水素基としては、シクロヘキサ−２−エン−１，４−ジイル基等が挙げられる。
【００１８】
Ｒ１及びＲ２で表される２価の芳香族炭化水素基（以下、アレーンジイル基ともいう）は、単環式又は多環式であってよい。
単環式のアレーンジイル基としては、ベンゼンジイル基、アルキルベンゼンジイル基、及びジアルキルベンゼンジイル基等が挙げられる。具体例としては、ベンゼン−１，２−ジイル基、ベンゼン−１，３−ジイル基、ベンゼン−１，４−ジイル基、２−メチルベンゼン−１，４−ジイル基、３−メチルベンゼン−１，４−ジイル基、２−メチルベンゼン−１，５−ジイル基、３−メチルベンゼン−１，５−ジイル基、４−メチルベンゼン−１，５−ジイル基、２−エチルベンゼン−１，４−ジイル基、３−エチルベンゼン−１，４−ジイル基、３，５−ジメチルベンゼン−１，４−ジイル基、３，５−ジエチルベンゼン−１，４−ジイル基、３−メチル−５−エチルベンゼン−１，４−ジイル基、及び２−メチル−６−エチルベンゼン−１，４−ジイル基等が挙げられる。
【００１９】
多環式のアレーンジイル基としては、ナフタレン−１，５−ジイル基、ナフタレン−１，６−ジイル基、ナフタレン−１，７−ジイル基、ナフタレン−１，８−ジイル基等が挙げられる。また、Ｒ１及びＲ２で表される２価の芳香族炭化水素基は、２以上の芳香族炭化水素基が連結したものであってよく、［１，１’−ビフェニル］−４，４’−ジイル基等が挙げられる。
【００２０】
Ｒ１及びＲ２で表されるアレーンジイル基は、好ましくは単環式のアレーンジイル基であり、より好ましくはベンゼン−１，４−ジイル基、３，５−ジメチルベンゼン−１，４−ジイル基、２−メチルベンゼン−１，４−ジイル基、２−エチルベンゼン−１，４−ジイル基、及び３−エチル−５−メチルベンゼン−１，４−ジイル基である。
【００２１】
Ｒ１及びＲ２は、それぞれ独立して、好ましくは炭素数１〜２０のアルカンジイル基、炭素数３〜２０のシクロアルカンジイル基、及び炭素数６〜２０のアレーンジイル基からなる群から選択される基であり、より好ましくは炭素数１〜１０のアルカンジイル基、炭素数３〜１０のシクロアルカンジイル基、炭素数６〜１０のアレーンジイル基からなる群から選択される基であり、さらに好ましくは炭素数１〜６のアルカンジイル基、単環式の炭素数５〜７のシクロアルカンジイル基、ベンゼンジイル基、アルキルベンゼンジイル基、及びジアルキルベンゼンジイル基らなる群から選択される基であり、さらにより好ましくはメチレン基、エチレン基、プロパン−１，３−ジイル基、ブタン−１，４−ジイル基、ペンタン−１，５−ジイル、４−メチルペンタン−１，２−ジイル基、シクロヘキサン−１，４−ジイル基、ベンゼン−１，４−ジイル基、３，５−ジメチルベンゼン−１，４−ジイル基からなる群から選択される基である。
【００２２】
Ｒ１及びＲ２は、それぞれ独立して、上記炭化水素基を２以上組合せた基であってよく、例えば鎖状炭化水素基と脂環式炭化水素基とを組合せた基、又は芳香族炭化水素基と鎖状炭化水素基及び脂環式炭化水素基の少なくとも１つとを組合せた基であってよい。これらの組合わせた基の合計炭素数は２０以下である。
【００２３】
Ｒ１及びＲ２は、同一種又は異種であってよく、好ましくは同一種である。
【００２４】
Ｒ１及びＲ２の具体例としては、下記式で表される基が挙げられる。＊及び＊＊は結合手を表す。
【００２５】
【化５】
2020079395.tif 000006
【化６】
2020079395.tif 000007
【化７】
2020079395.tif 000008
【００２６】
Ｒ１及びＲ２として好ましいのは、それぞれ独立して、式（Ａ−１）〜（Ａ−８）、（Ａ−１４）、（Ｂ−１）〜（Ｂ−３）、（Ｂ−１６）〜（Ｂ−１９）又は（Ｃ−３）で表される基である。製造の観点から、上記の基であることが好ましい。
【００２７】
Ｒ３〜Ｒ１０で表されるハロゲン原子としては、フッ素原子、塩素原子、臭素原子及びヨウ素原子等が挙げられる。中でもフッ素原子及び塩素原子が好ましい。
【００２８】
Ｒ３〜Ｒ１０で表される炭素数１〜４０の炭化水素基としては、例えば脂肪族炭化水素基及び芳香族炭化水素基が挙げられる。脂肪族炭化水素基は、飽和又は不飽和であってもよく、鎖状又は環状であってもよい。
【００２９】
Ｒ３〜Ｒ１０で表される飽和又は不飽和鎖状脂肪族炭化水素基としては、メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、イコシル基、ヘンイコシル基、ドコシル基、トリコシル基、テトラコシル基、ペンタコシル基、ヘキサコシル基、ヘプタコシル基、オクタコシル基、ノナコシル基、トリアコンチル基、ヘントリアコンチル基、ドトリアコンチル基、トリトリアコンチル基、テトラトリアコンチル基、ペンタトリアコンチル基、ヘキサトリアコンチル基、ヘプタトリアコンチル基、オクタトリアコンチル基、ノナトリアコンチル基、テトラコンチル基等の直鎖状アルキル基等；イソプロピル基、イソブチル基、ｓｅｃ−ブチル基、ｔｅｒｔ−ブチル基、（２−エチル）ブチル基、イソペンチル基、ネオペンチル基、ｔｅｒｔ−ペンチル基、（１−メチル）ペンチル基、（２−メチル）ペンチル基、（１−エチル）ペンチル基、（３−エチル）ペンチル基、イソヘキシル基、（５−メチル）ヘキシル基、（２−エチル）ヘキシル基及び（３−エチル）ヘプチル基、等の分枝鎖状アルキル基等；ビニル基、１−プロペニル基、２−プロペニル基（アリル基）、（１−メチル）エテニル基、２−ブテニル基、３−ブテニル基、１，３−ブタジエニル基、（１−（２−プロペニル））エテニル基、（１，２−ジメチル）プロペニル基、２−ペンテニル基、等のアルケニル基；等が挙げられる。飽和又は不飽和鎖状炭化水素基の炭素数は、好ましくは１〜３０であり、より好ましくは１〜２０であり、さらに好ましくは１〜１５であり、とりわけ好ましくは１〜１０である。中でも、炭素数１〜８の直鎖状又は分岐鎖状アルキル基であることが一層好ましく、メチル基又はエチル基が特に好ましい。
【００３０】
Ｒ３〜Ｒ１０で表される飽和又は不飽和脂環式炭化水素基としては、シクロプロピル基、１−メチルシクロプロピル基、シクロブチル基、シクロペンチル基、シクロヘキシル基、シクロヘプチル基、１−メチルシクロヘキシル基、２−メチルシクロヘキシル基、３−メチルシクロヘキシル基、４−メチルシクロヘキシル基、１，２−ジメチルシクロヘキシル基、１，３−ジメチルシクロヘキシル基、１，４−ジメチルシクロヘキシル基、２，３−ジメチルシクロヘキシル基、２，４−ジメチルシクロヘキシル基、２，５−ジメチルシクロヘキシル基、２，６−ジメチルシクロヘキシル基、３，４−ジメチルシクロヘキシル基、３，５−ジメチルシクロヘキシル基、２，２−ジメチルシクロヘキシル基、３，３−ジメチルシクロヘキシル基、４，４−ジメチルシクロヘキシル基、シクロオクチル基、２，４，６−トリメチルシクロヘキシル基、２，２，６，６−テトラメチルシクロヘキシル基、３，３，５，５−テトラメチルシクロヘキシル基、４−ペンチルシクロヘキシル基、４−オクチルシクロヘキシル基、４−シクロヘキシルシクロヘキシル基等のシクロアルキル基；シクロヘキセニル基（例えばシクロヘキサ−２−エン、シクロヘキサ−３−エン）、シクロヘプテニル基、シクロオクテニル基等のシクロアルケニル基；ノルボルナニル基、アダマンチル基、ビシクロ［２．２．２］オクチル等が挙げられる。飽和又は不飽和脂環式炭化水素基の炭素数は、好ましくは３〜３０であり、より好ましくは３〜２０であり、さらに好ましくは４〜２０であり、とりわけ好ましくは４〜１５であり、一層好ましくは５〜１５であり、特に好ましくは５〜１０である。中でも、シクロペンチル基、シクロヘキシル基、シクロへプチル基、又はシクロオクチル基であることが最も好ましい。
【００３１】
Ｒ３〜Ｒ１０で表される芳香族炭化水素基としては、フェニル基、ｏ−トリル基、ｍ−トリル基、ｐ−トリル基、２−エチルフェニル基、３−エチルフェニル基、４−エチルフェニル基、２，３−ジメチルフェニル基、２，４−ジメチルフェニル基、２，５−ジメチルフェニル基、２，６−ジメチルフェニル基、３，４−ジメチルフェニル基、３，５−ジメチルフェニル基、４−ビニルフェニル基、ｏ−イソプロピルフェニル基、ｍ−イソプロピルフェニル基、ｐ−イソプロピルフェニル基、ｏ−ｔｅｒｔ−ブチルフェニル基、ｍ−ｔｅｒｔ−ブチルフェニル基、ｐ−ｔｅｒｔ−ブチルフェニル基、３，５−ジ（ｔｅｒｔ−ブチル）フェニル基、メシチル基、４−エチルフェニル基、４−ブチルフェニル基、４−ペンチルフェニル基、２，６−ビス（２−プロピル）フェニル基、４−シクロヘキシルフェニル基、２，４，６−トリメチルフェニル基、４−オクチルフェニル基、４−（２，４，４−トリメチル−２−ペンチル）フェニル基、１−ナフチル基、２−ナフチル基、５，６，７，８−テトラヒドロ−１−ナフチル基、５，６，７，８−テトラヒドロ−２−ナフチル基、フルオレニル基、フェナントリル基、アントリル基、２−ドデシルフェニル基、３−ドデシルフェニル基、４−ドデシルフェニル基及びピレニル基等の芳香族炭化水素基；等が挙げられる。前記芳香族炭化水素基の炭素数は、好ましくは６〜３０であり、より好ましくは６〜２０であり、さらに好ましくは６〜１５である。
【００３２】
Ｒ３〜Ｒ１０で表される炭化水素基は、上記に挙げた炭化水素基を２以上組合わせた基、例えば芳香族炭化水素基と、鎖状炭化水素基及び脂環式炭化水素基の少なくとも１つとを組合せた基であってよく、その例として、ベンジル基、フェネチル基、１−メチル−１−フェニルエチル基等のアラルキル基；フェニルエテニル基（フェニルビニル基）等のアリールアルケニル基；フェニルエチニル基等のアリールアルキニル基；ビフェニリル基、ターフェニリル基等の１つ以上のフェニル基が結合したフェニル基；シクロヘキシルメチルフェニル基、ベンジルフェニル基、（ジメチル（フェニル）メチル）フェニル基等が挙げられる。
【００３３】
Ｒ３〜Ｒ１０で表される炭化水素基は、上記に挙げた炭化水素基を２以上組合せた基、例えば鎖状炭化水素基と脂環式炭化水素基とを組合せた基であってよく、その例として、シクロプロピルメチル基、シクロプロピルエチル基、シクロブチルメチル基、シクロブチルエチル基、シクロペンチルメチル基、シクロペンチルエチル基、シクロヘキシルメチル基、２−メチルシクロヘキシルメチル基、シクロヘキシルエチル基、アダマンチルメチル基等の１以上の脂環式炭化水素基が結合したアルキル基等が挙げられる。
【００３４】
上記炭化水素基を２以上組合せた基の炭素数は、好ましくは４〜３０であり、より好ましくは４〜２０であり、さらに好ましくは４〜１５であり、一層好ましくは６〜１５である。
【００３５】
Ｒ３〜Ｒ１０で表される炭素数１〜４０の炭化水素基が有していてもよい置換基の例としては、例えばハロゲン原子、ホルミル基、カルボキシ基、ホルミルオキシ基、ヒドロキシ基、チオール基、スルホ基、スルファモイル基、ペンタフルオロスルファニル基、カルバモイル基、アミノ基、ニトロ基、シアノ基、−ＣＯＲ１２、−ＣＯＯＲ１２、−ＯＣＯＲ１２、−ＯＲ１２、−ＳＲ１２、−ＳＯＲ１２、−ＳＯ２Ｒ１２、−ＳＯ2ＮＨＲ１２、−ＳＯ2ＮＲ１２Ｒ１３、−ＣＯＮＨＲ１２、−ＣＯＮＲ１２Ｒ１３、−ＮＨＲ１２、−ＮＲ１２Ｒ１３、−ＮＨＣＯＲ１２、−ＮＲ１３ＣＯＲ１２等が挙げられる。
【００３６】
ハロゲン原子としては、フッ素原子、塩素原子、臭素原子及びヨウ素原子等が挙げられる。中でもフッ素原子及び塩素原子が好ましい。
【００３７】
Ｒ１２及びＲ１３は、互いに独立に、アルキル基、フェニル基又はナフチル基を表す。
【００３８】
Ｒ１２及びＲ１３で示されるアルキル基の炭素数は、好ましくは１〜２０であり、より好ましくは１〜１０であり、さらに好ましくは１〜５である。
【００３９】
炭素数１〜２０のアルキル基としては、メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、イコシル基等が挙げられる。
【００４０】
−ＣＯＲ１２としては、アセチル基、プロパノイル基、ブタノイル基、２，２−ジメチルプロパノイル基、ペンタノイル基、ヘキサノイル基、（２−エチル）ヘキサノイル基、ヘプタノイル基、オクタノイル基、ノナノイル基、デカノイル基、ウンデカノイル基、ドデカノイル基、ヘンイコサノイル基、ベンゾイル基等が挙げられる。
【００４１】
−ＣＯＯＲ１２としては、メトキシカルボニル基、エトキシカルボニル基、プロポキシカルボニル基、ｔｅｒｔ−ブトキシカルボニル基、ブトキシカルボニル基、ペンチルオキシカルボニル基、ヘキシルオキシカルボニル基、（２−エチル）ヘキシルオキシカルボニル基、ヘプチルオキシカルボニル基、オクチルオキシカルボニル基、ノニルオキシカルボニル基、デシルオキシカルボニル基、ウンデシルオキシカルボニル基、ドデシルオキシカルボニル基、フェニルオキシカルボニル基、イコシルオキシカルボニル基等が挙げられる。
【００４２】
−ＯＣＯＲ１２としては、アセトキシ基、プロパノイルオキシ基、ブタノイルオキシ基、２，２−ジメチルプロパノイルオキシ基、ペンタノイルオキシ基、ヘキサノイルオキシ基、（２−エチル）ヘキサノイルオキシ基、ヘプタノイルオキシ基、オクタノイルオキシ基、ノナノイルオキシ基、デカノイルオキシ基、ウンデカノイルオキシ基、ドデカノイルオキシ基、ヘンイコサノイルオキシ基、ベンゾイルオキシ基、エテニルカルボニルオキシ基、２−プロペニルカルボニルオキシ基等が挙げられる。
【００４３】
−ＯＲ１２としては、メトキシ基、エトキシ基、プロポキシ基、ブトキシ基、ペンチルオキシ基、フェノキシ基、ナフチルオキシ基等が挙げられる。
【００４４】
−ＳＲ１２としては、メチルスルファニル基、エチルスルファニル基、プロピルスルファニル基、ブチルスルファニル基、ｔｅｒｔ−ブチルスルファニル基、ペンチルスルファニル基、ヘキシルスルファニル基、（２−エチル）ヘキシルスルファニル基、ヘプチルスルファニル基、オクチルスルファニル基、ノニルスルファニル基、デシルスルファニル基、ウンデシルスルファニル基、ドデシルスルファニル基、イコシルスルファニル基、フェニルスルファニル基及びｏ−トリルスルファニル基等が挙げられる。
【００４５】
−ＳＯＲ１２としては、メチルスルフィニル基、エチルスルフィニル基、プロピルスルフィニル基、ブチルスルフィニル基、ペンチルスルフィニル基、フェニルスルフィニル基、ナフチルスルフィニル基等が挙げられる。
【００４６】
−ＳＯ２Ｒ１２としては、メチルスルホニル基、エチルスルホニル基、プロピルスルホニル基、ブチルスルホニル基、ペンチルスルホニル基、フェニルスルホニル基、ナフチルスルホニル基等が挙げられる。
【００４７】
−ＳＯ2ＮＨＲ１２としては、Ｎ−メチルスルファモイル基、Ｎ−エチルスルファモイル基、Ｎ−プロピルスルファモイル基、Ｎ−イソプロピルスルファモイル基、Ｎ−ブチルスルファモイル基、Ｎ−イソブチルスルファモイル基、Ｎ−ｓｅｃ−ブチルスルファモイル基、Ｎ−ｔｅｒｔ−ブチルスルファモイル基、Ｎ−ペンチルスルファモイル基、Ｎ−（１−エチルプロピル）スルファモイル基、Ｎ−ヘキシルスルファモイル基、Ｎ−（２−エチル）ヘキシルスルファモイル基、Ｎ−ヘプチルスルファモイル基、Ｎ−オクチルスルファモイル基、Ｎ−ノニルスルファモイル基、Ｎ−デシルスルファモイル基、Ｎ−ウンデシルスルファモイル基、Ｎ−ドデシルスルファモイル基、Ｎ−イコシルスルファモイル基、Ｎ−フェニルスルファモイル基等が挙げられる。
【００４８】
−ＳＯ2ＮＲ１２Ｒ１３としては、Ｎ，Ｎ−ジメチルスルファモイル基、Ｎ，Ｎ−エチルメチルスルファモイル基、Ｎ，Ｎ−ジエチルスルファモイル基、Ｎ，Ｎ−プロピルメチルスルファモイル基、Ｎ，Ｎ−ジプロピルスルファモイル基、Ｎ，Ｎ−イソプロピルメチルスルファモイル基、Ｎ，Ｎ−ジイソプロピルスルファモイル基、Ｎ，Ｎ−ｔｅｒｔ−ブチルメチルスルファモイル基、Ｎ，Ｎ−ジイソブチルスルファモイル基、Ｎ，Ｎ−ジｓｅｃ−ブチルスルファモイル基、Ｎ，Ｎ−ジｔｅｒｔ−ブチルスルファモイル基、Ｎ，Ｎ−ブチルメチルスルファモイル基、Ｎ，Ｎ−ジブチルスルファモイル基、Ｎ，Ｎ−ジペンチルスルファモイル基、Ｎ，Ｎ−ジ（１−エチルプロピル）スルファモイル基、Ｎ，Ｎ−ジヘキシルスルファモイル基、Ｎ，Ｎ−ジ（２−エチル）ヘキシルスルファモイル基、Ｎ，Ｎ−ジヘプチルスルファモイル基、Ｎ，Ｎ−オクチルメチルスルファモイル基、Ｎ，Ｎ−ジオクチルスルファモイル基、Ｎ，Ｎ−ジノニルスルファモイル基、Ｎ，Ｎ−デシルメチルスルファモイル基、Ｎ，Ｎ−ウンデシルメチルスルファモイル基、Ｎ，Ｎ−ドデシルメチルスルファモイル基、Ｎ，Ｎ−イコシルメチルスルファモイル基、Ｎ，Ｎ−フェニルメチルスルファモイル基、Ｎ，Ｎ−ジフェニルスルファモイル基等が挙げられる。
【００４９】
−ＣＯＮＨＲ１２としては、Ｎ−メチルカルバモイル基、Ｎ−エチルカルバモイル基、Ｎ−プロピルカルバモイル基、Ｎ−イソプロピルカルバモイル基、Ｎ−ブチルカルバモイル基、Ｎ−イソブチルカルバモイル基、Ｎ−ｓｅｃ−ブチルカルバモイル基、Ｎ−ｔｅｒｔ−ブチルカルバモイル基、Ｎ−ペンチルカルバモイル基、Ｎ−（１−エチルプロピル）カルバモイル基、Ｎ−ヘキシルカルバモイル基、Ｎ−（２−エチル）ヘキシルカルバモイル基、Ｎ−ヘプチルカルバモイル基、Ｎ−オクチルカルバモイル基、Ｎ−ノニルカルバモイル基、Ｎ−デシルカルバモイル基、Ｎ−ウンデシルカルバモイル基、Ｎ−ドデシルカルバモイル基、Ｎ−イコシルカルバモイル基、Ｎ−フェニルカルバモイル基等が挙げられる。
【００５０】
−ＣＯＮＲ１２Ｒ１３としては、Ｎ，Ｎ−ジメチルカルバモイル基、Ｎ，Ｎ−エチルメチルカルバモイル基、Ｎ，Ｎ−ジエチルカルバモイル基、Ｎ，Ｎ−プロピルメチルカルバモイル基、Ｎ，Ｎ−ジプロピルカルバモイル基、Ｎ，Ｎ−イソプロピルメチルカルバモイル基、Ｎ，Ｎ−ジイソプロピルカルバモイル基、Ｎ，Ｎ−ｔｅｒｔ−ブチルメチルカルバモイル基、Ｎ，Ｎ−ジイソブチルカルバモイル基、Ｎ，Ｎ−ジｓｅｃ−ブチルカルバモイル基、Ｎ，Ｎ−ジｔｅｒｔ−ブチルカルバモイル基、Ｎ，Ｎ−ブチルメチルカルバモイル基、Ｎ，Ｎ−ジブチルカルバモイル基、Ｎ，Ｎ−ブチルオクチルカルバモイル基、Ｎ，Ｎ−ジペンチルカルバモイル基、Ｎ，Ｎ−ジ（１−エチルプロピル）カルバモイル基、Ｎ，Ｎ−ジヘキシルカルバモイル基、Ｎ，Ｎ−ジ（２−エチル）ヘキシルカルバモイル基、Ｎ，Ｎ−ジヘプチルカルバモイル基、Ｎ，Ｎ−オクチルメチルカルバモイル基、Ｎ，Ｎ−ジオクチルカルバモイル基、Ｎ，Ｎ−ジノニルカルバモイル基、Ｎ，Ｎ−デシルメチルカルバモイル基、Ｎ，Ｎ−ウンデシルメチルカルバモイル基、Ｎ，Ｎ−ドデシルメチルカルバモイル基、Ｎ，Ｎ−イコシルメチルカルバモイル基、Ｎ，Ｎ−フェニルメチルカルバモイル基、Ｎ，Ｎ−ジフェニルカルバモイル基等が挙げられる。
【００５１】
−ＮＨＲ１２としては、Ｎ−メチルアミノ基、Ｎ−エチルアミノ基、Ｎ−プロピルアミノ基、Ｎ−イソプロピルアミノ基、Ｎ−ブチルアミノ基、Ｎ−イソブチルアミノ基、Ｎ−ｓｅｃ−ブチルアミノ基、Ｎ−ｔｅｒｔ−ブチルアミノ基、Ｎ−ペンチルアミノ基、Ｎ−ヘキシルアミノ基、Ｎ−（２−エチル）ヘキシルアミノ基、Ｎ−ヘプチルアミノ基、Ｎ−オクチルアミノ基、Ｎ−ノニルアミノ基、Ｎ−デシルアミノ基、Ｎ−ウンデシルアミノ基、Ｎ−ドデシルアミノ基、Ｎ−イコシルアミノ基、Ｎ−フェニルアミノ基等が挙げられる。
【００５２】
−ＮＲ１２Ｒ１３としては、Ｎ，Ｎ−ジメチルアミノ基、Ｎ，Ｎ−エチルメチルアミノ基、Ｎ，Ｎ−ジエチルアミノ基、Ｎ，Ｎ−プロピルメチルアミノ基、Ｎ，Ｎ−ジプロピルアミノ基、Ｎ，Ｎ−イソプロピルメチルアミノ基、Ｎ，Ｎ−ジイソプロピルアミノ基、Ｎ，Ｎ−ｔｅｒｔ−ブチルメチルアミノ基、Ｎ，Ｎ−ジイソブチルアミノ基、Ｎ，Ｎ−ジｓｅｃ−ブチルアミノ基、Ｎ，Ｎ−ジｔｅｒｔ−ブチルアミノ基、Ｎ，Ｎ−ブチルメチルアミノ基、Ｎ，Ｎ−ジブチルアミノ基、Ｎ，Ｎ−ジペンチルアミノ基、Ｎ，Ｎ−ジ（１−エチルプロピル）アミノ基、Ｎ，Ｎ−ジヘキシルアミノ基、Ｎ，Ｎ−ジ（２−エチル）ヘキシルアミノ基、Ｎ，Ｎ−ジヘプチルアミノ基、Ｎ，Ｎ−ジオクチルアミノ基、Ｎ，Ｎ−ジノニルアミノ基、Ｎ，Ｎ−デシルメチルアミノ基、Ｎ，Ｎ−ウンデシルメチルアミノ基、Ｎ，Ｎ−ドデシルメチルアミノ基、Ｎ，Ｎ−イコシルメチルアミノ基、Ｎ，Ｎ−フェニルメチルアミノ基、Ｎ，Ｎ−ジフェニルアミノ基等が挙げられる。
【００５３】
−ＮＨＣＯＲ１２としては、アセチルアミノ基、プロパノイルアミノ基、ブタノイルアミノ基、２，２−ジメチルプロパノイルアミノ基、ペンタノイルアミノ基、ヘキサノイルアミノ基、（２−エチル）ヘキサノイルアミノ基、ヘプタノイルアミノ基、オクタノイルアミノ基、ノナノイルアミノ基、デカノイルアミノ基、ウンデカノイルアミノ基、ドデカノイルアミノ基、ヘンイコサノイルアミノ基、ベンゾイルアミノ基等が挙げられる。
【００５４】
−ＮＲ１３ＣＯＲ１２としては、Ｎ−メチル−Ｎ−アセチルアミノ基等が挙げられる。
【００５５】
Ｒ３〜Ｒ１０で表される炭素数１〜４０の炭化水素基に含まれ、かつ環を構成しない−ＣＨ２−は、−Ｏ−、−ＣＯ−、−Ｓ（Ｏ）２−、−ＮＲｘ１−に置き換わっていてもよい。ただし、−ＣＨ２−が置き換わることで−ＣＯＯＨ及び−Ｓ（Ｏ）２ＯＨが形成されることはない。Ｒｘ１は、水素原子、又は炭素数１〜５のアルキル基を表す。炭素数１〜５のアルキル基としては、メチル基、エチル基、ｎ−プロピル基、ｎ−ブチル基、ｎ−ペンチル基、イソプロピル基、イソブチル基、ｓｅｃ−ブチル基、イソペンチル基等が挙げられる。
【００５６】
Ｒ３〜Ｒ１０としては、例えば下記式で表される基が挙げられる。＊は結合手を表す。
【化８】
2020079395.tif 000009
【化９】
2020079395.tif 000010
【化１０】
2020079395.tif 000011
【化１１】
2020079395.tif 000012
【００５７】
Ｒ３〜Ｒ１０として好ましいのは、水素原子、ハロゲン原子、ヒドロキシ基、ニトロ基、シアノ基、−ＣＨ３、式（Ｄ−１）〜（Ｄ−１８）、（Ｅ−１）〜（Ｅ−２７）、（Ｆ−１）〜（Ｆ−１８）及び（Ｇ−１）〜（Ｇ−２７）で表される基である。上記ハロゲン原子は、塩素原子及び臭素原子が好ましい。ハロゲン原子としてこれらの原子を含むと、着色硬化性樹脂組成物から形成される着色パターンや着色塗膜が、優れる耐熱性を示したり、波長６３０ｎｍにおける透過率が高い傾向となる。製造の観点から、Ｒ３〜Ｒ１０は、水素原子であることが好ましい。
【００５８】
化合物（Ｉ）の具体例としては、以下の表１〜表３に示す化合物が挙げられる。
【００５９】
【表１】
2020079395.tif 000013
【００６０】
【表２】
2020079395.tif 000014
【００６１】
【表３】
2020079395.tif 000015
【００６２】
中でも好ましくは化合物（Ｉ−１）〜（Ｉ−９）、（Ｉ−８２）〜（Ｉ−１１７）であり、耐熱性及び耐光性の観点からより好ましくは化合物（Ｉ−２）〜（Ｉ−６）、（Ｉ−８）、（Ｉ−９１）〜（Ｉ−１０８）である。
【００６３】
本発明における化合物（Ｉ）の好ましい実施態様としては、下記式（Ｉａ）で表される化合物（以下、化合物（Ｉａ）ともいう）が挙げられる。
【化１２】
2020079395.tif 000016
［式（Ｉａ）中、
Ｒ１ａ及びＲ２ａは、それぞれ独立して、炭素数１〜２０のアルカンジイル基を表す。
Ｒ３ａ〜Ｒ１０ａは、それぞれ独立して、水素原子、ニトロ基、ハロゲン原子、又は置換基を有していてもよい炭素数１〜４０の炭化水素基を表す。］
【００６４】
Ｒ１ａ及びＲ２ａで表されるアルカンジイル基の例としては、化学式（Ｉ）におけるＲ１及びＲ２の説明におけるアルカンジイル基の例示と同一である。
【００６５】
Ｒ３ａ〜Ｒ１０ａの定義は、化学式（Ｉ）におけるＲ３〜Ｒ１０の定義と同一である。
【００６６】
化合物（Ｉａ）の具体例としては、表１〜表３に示す化合物（Ｉ−１）〜（Ｉ−６）、（Ｉ−１０）〜（Ｉ−１５）、（Ｉ−１９）〜（Ｉ−２４）、（Ｉ−２８）〜（Ｉ−３３）、（Ｉ−３７）〜（Ｉ−４２）、（Ｉ−４６）〜（Ｉ−５１）、（Ｉ−５５）〜（Ｉ−６０）、（Ｉ−６４）〜（Ｉ−６９）、（Ｉ−７３）〜（Ｉ−７８）、（Ｉ−８２）〜（Ｉ−８７）、（Ｉ−９１）〜（Ｉ−９６）、（Ｉ−１００）〜（Ｉ−１０５）、（Ｉ−１０９）〜（Ｉ−１１４）が挙げられる。
【００６７】
本発明における化合物（Ｉ）の別の好ましい実施態様では、下記式（Ｉｂ）で表される化合物（以下、化合物（Ｉｂ）ともいう）が挙げられる。
【化１３】
2020079395.tif 000017
［式（Ｉｂ）中、
Ｒ１ｂ及びＲ２ｂは、それぞれ独立して、炭素数１〜２０の２価の脂環式炭化水素基を表す。
Ｒ３ｂ〜Ｒ１０ｂは、それぞれ独立して、水素原子、ニトロ基、ハロゲン原子、又は置換基を有していてもよい炭素数１〜４０の炭化水素基を表す。］
【００６８】
Ｒ１ｂ及びＲ２ｂで表される炭素数１〜２０の２価の脂環式炭化水素基の例としては、上述の化学式（Ｉ）におけるＲ１及びＲ２の説明における炭素数１〜２０の２価の脂環式炭化水素基の例示と同一である。
【００６９】
Ｒ３ｂ〜Ｒ１０ｂの定義は、化学式（Ｉ）におけるＲ３〜Ｒ１０の定義と同一である。
【００７０】
化合物（Ｉｂ）の具体例としては、表１〜表３に示す化合物（Ｉ−９）、（Ｉ−１８）、（Ｉ−２７）、（Ｉ−３６）、（Ｉ−４５）、（Ｉ−５４）、（Ｉ−６３）、（Ｉ−７２）、（Ｉ−８１）、（Ｉ−９０）、（Ｉ−９９）、（Ｉ−１０８）、（Ｉ−１１７）が挙げられる。
【００７１】
本発明における化合物（Ｉ）の他の好ましい実施態様としては、下記式（Ｉｃ）で表される化合物（以下、化合物（Ｉｃ）ともいう）が挙げられる。
【化１４】
2020079395.tif 000018
［式（Ｉｃ）中、
Ｒ１ｃ及びＲ２ｃは、それぞれ独立して、炭素数１〜２０の２価の芳香族炭化水素基を表す。
Ｒ３ｃ〜Ｒ１０ｃは、それぞれ独立して、水素原子、ニトロ基、ハロゲン原子、又は置換基を有していてもよい炭素数１〜４０の炭化水素基を表す。］
【００７２】
Ｒ１ｃ及びＲ２ｃで表される炭素数１〜２０の２価の芳香族炭化水素基の例としては、上述の化学式（Ｉ）におけるＲ１及びＲ２の説明における炭素数１〜２０の２価の芳香族炭化水素基の例示と同一である。
【００７３】
Ｒ３ｃ〜Ｒ１０ｃの定義は、化学式（Ｉ）におけるＲ３〜Ｒ１０の定義と同一である。
【００７４】
化合物（Ｉｃ）の具体例としては、表１〜表３に示す化合物（Ｉ−７）、（Ｉ−８）、（Ｉ−１６）、（Ｉ−１７）、（Ｉ−２５）、（Ｉ−２６）、（Ｉ−３４）、（Ｉ−３５）、（Ｉ−４３）、（Ｉ−４４）、（Ｉ−５２）、（Ｉ−５３）、（Ｉ−６１）、（Ｉ−６２）、（Ｉ−７０）、（Ｉ−７１）、（Ｉ−７９）、（Ｉ−８０）、（Ｉ−８８）、（Ｉ−８９）、（Ｉ−９７）、（Ｉ−９８）、（Ｉ−１０６）、（Ｉ−１０７）、（Ｉ−１１５）、（Ｉ−１１６）が挙げられる。
【００７５】
化合物（Ｉ）は、例えば下記式（ｐｔ１）で表される化合物と下記式（ｃａ１）で表される化合物とを溶剤中で反応させることにより製造することができる。
【００７６】
【化１５】
2020079395.tif 000019
［式中、Ｒ３〜Ｒ１０は、上述の定義と同一である。］
【００７７】
【化１６】
2020079395.tif 000020
［式中、Ｒは、炭素数１〜２０の２価の炭化水素基を表す。］
【００７８】
式（ｐｔ１）で表される化合物としては、３，４，９，１０−ペリレンテトラカルボン酸二無水和物等が挙げられる。
【００７９】
式（ｃａ１）におけるＲで表される炭素数１〜２０の２価の炭化水素基の例は、上述の化合物（Ｉ）におけるＲ１及びＲ２の説明における炭素数１〜２０の２価の炭化水素基の例示と同一である。
【００８０】
式（ｃａ１）で表される化合物としては、２−アミノエタン酸（グリシン）、２−アミノプロピオン酸、２−アミノ−３−メチルブタン酸、２−アミノ−４−メチルペンタン酸、２−アミノ−３−メチルペンタン酸、４−アミノ安息香酸、２−アミノ−３−フェニルプロピオン酸が挙げられる。
【００８１】
式（ｃａ１）で表される化合物の使用量は、式（ｐｔ１）で表される化合物１モルに対して、通常、１モル以上１０モル以下であり、好ましくは１モル以上８モル以下であり、より好ましくは１モル以上６モル以下であり、さらに好ましくは１モル以上４モル以下である。
【００８２】
溶剤としては、例えば水；アセトニトリル等のニトリル溶剤；メタノール、エタノール、１−プロパノール、２−プロパノール、１−ブタノール、１−ペンタノール、１−ヘキサノール、１−ヘプタノール、２−エチル−１−ヘキサノール、１−オクタノール、フェノール等のアルコール溶剤；ジエチルエーテル、テトラヒドロフラン等のエーテル溶剤；アセトン、メチルイソブチルケトン等のケトン溶剤；酢酸エチル等のエステル溶剤；ヘキサン等の脂肪族炭化水素溶剤；トルエン等の芳香族炭化水素溶剤；塩化メチレン、クロロホルム、１，２−ジクロロベンゼン等のハロゲン化炭化水素溶剤；Ｎ，Ｎ−ジメチルホルムアミド及びＮ−メチルピロリドン等のアミド溶剤；ジメチルスルホキシド等のスルホキシド溶剤が挙げられる。
【００８３】
溶剤の使用量は、式（ｐｔ１）で表される化合物１質量部に対して、通常１〜１０００質量部である。
【００８４】
反応温度は、通常−１００℃以上３００℃以下であり、好ましくは−９０℃以上２００℃以下であり、より好ましくは−１０℃以上１５０℃以下である。
【００８５】
反応終了後、化合物（Ｉ）を取り出す方法は特に限定されず、公知の種々の方法で取り出すことができる。例えば溶剤の留去によって、化合物（Ｉ）を取り出すことができる。さらに、溶剤を留去した後、得られた残渣をカラムクロマトグラフィー又は再結晶等で精製してもよい。また、反応終了後、ろ過によって化合物（Ｉ）を取り出すことができる。また、ろ過した後、得られた残渣をカラムクロマトグラフィー又は再結晶等で精製してもよい。得られた化合物（Ｉ）の化学構造は、公知の分析手法及びその条件により解析することができる。そのような分析手法としては、特に限定されないが、Ｘ線結晶構造解析法、質量分析法（ＬＣ）、ＮＭＲ分析法及び元素分析法等が挙げられる。Ｘ線結晶構造解析法は、例えばＣｈｅｍｉｓｔｒｙ  ｏｆ  Ｍａｔｅｒｉａｌｓ、２０１２年、第２４巻、ｐ．４６４７−４６５２に準拠して行うことができる。
【００８６】
化合物（Ｉａ）は、例えば下記式（ｐｔ１）で表される化合物と下記式（ｃａ１ａ）で表される化合物（以下、化合物（ｃａ１ａ）ともいう）とを溶剤中で反応させることにより製造することができる。
【化１７】
2020079395.tif 000021
［式中、Ｒａは、炭素数１〜２０のアルカンジイル基を表す。］
【００８７】
Ｒａで表される炭素数１〜２０のアルカンジイル基の例としては、化学式（Ｉ）におけるＲ１及びＲ２の説明における炭素数１〜２０のアルカンジイル基の例示と同一である。
【００８８】
化合物（ｃａ１ａ）の具体例としては、２−アミノエタン酸（グリシン）、３−アミノプロパン酸、４−アミノブタン酸、５−アミノペンタン酸、６−アミノヘキサン酸、７−アミノヘプタン酸、８−アミノオクタン酸、９−アミノノナン酸、１０−アミノデカン酸、１１−アミノウンデカン酸、１２−アミノドデカン酸、１３−アミノトリデカン酸、１４−アミノテトラデカン酸、１５−アミノペンタデカン酸、１６−アミノヘキサデカン酸、１７−アミノヘプタデカン酸、１８−アミノオクタデカン酸、１９−アミノノナデカン酸、２０−アミノエイコ酸、２−アミノプロピオン酸、２−アミノ−３−メチルブタン酸、２−アミノ−４−メチルペンタン酸、２−アミノ−３−メチルペンタン酸、３−アミノ−５−メチルヘキサン酸（ＤＬ−β−ホモロイシン）が挙げられる。
【００８９】
化合物（Ｉｂ）は、例えば下記式（ｐｔ１）で表される化合物と下記式（ｃａ１ｂ）で表される化合物（以下、化合物（ｃａ１ｂ）ともいう）とを溶剤中で反応させることにより製造することができる。
【化１８】
2020079395.tif 000022
［式中、Ｒｂは、炭素数１〜２０の２価の脂環式炭化水素基を表す。］
【００９０】
Ｒｂで表される炭素数１〜２０の２価の脂環式炭化水素基の例としては、化学式（Ｉ）におけるＲ１及びＲ２の説明における炭素数１〜２０の２価の脂環式炭化水素基の例示と同一である。
【００９１】
化合物（ｃａ１ｂ）の具体例としては、３−アミノシクロペンタン−１−カルボン酸、３−アミノシクロペンタン−１−カルボン酸等が挙げられる。
【００９２】
化合物（Ｉｃ）は、例えば下記式（ｐｔ１）で表される化合物と下記式（ｃａ１ｃ）で表される化合物とを溶剤中で反応させることにより製造することができる。
【化１９】
2020079395.tif 000023
［式中、Ｒｃは、炭素数１〜２０の２価の芳香族炭化水素基を表す。］
【００９３】
Ｒｃで表される炭素数１〜２０の２価の芳香族炭化水素基の例としては、化学式（Ｉ）におけるＲ１及びＲ２の説明における炭素数１〜２０の２価の芳香族炭化水素基の例示と同一である。
【００９４】
化合物（ｃａ１ｃ）の具体例としては、４−アミノ安息香酸、２−（４−アミノフェニル）安息香酸等が挙げられる。
【００９５】
＜着色剤（Ａ）＞
着色剤（Ａ）中の化合物（Ｉ）の含有率は、着色剤（Ａ）の総量に対して、例えば０．１質量％以上であってよく、好ましくは０．５質量％以上であり、より好ましくは１質量％以上であり、さらに好ましくは５質量％以上であり、とりわけ好ましくは１０質量％以上であり、一層好ましくは２０質量％以上であり、より一層好ましくは質量５０％以上であり、特に好ましくは７０質量％以上であり、極めて好ましくは９０質量％以上である。一方、着色剤（Ａ）中の化合物（Ｉ）の含有率は、着色剤（Ａ）の総量に対して、通常１００質量％以下であり、例えば９９質量％以下であってよい。
【００９６】
着色組成物中の化合物（Ｉ）の含有率は、着色組成物中の固形分の総量に対して、例えば０．１質量％以上９９．９質量％以下であってよく、好ましくは０．５質量％以上９９質量％以下であり、より好ましくは１質量％以上９５質量％以下であり、さらに好ましくは５質量％以上９０質量％以下であり、とりわけ好ましくは１０質量％以上８０質量％以下であり、一層好ましくは１５質量％以上７０質量％以下であり、より一層好ましくは質量２０％以上６０質量％以下であり、特に好ましくは２５質量％以上５５質量％以下であり、極めて好ましくは３０質量％以上６０質量％である。
本明細書において「着色組成物中の固形分の総量」とは、着色組成物から全溶剤成分を除いた成分の合計量をいう。固形分の総量及びこれに対する各成分の含有量は、液体クロマトグラフィー又はガスクロマトグラフィー等の公知の分析手段で測定することができる。  
【００９７】
着色組成物中の着色剤（Ａ）の含有率は、着色組成物中の固形分の総量に対して、通常０．１質量％以上９９質量％以下であり、例えば０．１質量％以上９０質量％以下であってよく、好ましくは０．５質量％以上８０質量％以下であり、より好ましくは０．７質量％以上７０質量％以下であり、特に好ましくは１質量％以上である６０質量％以下である。
【００９８】
＜着色剤（Ａ１）＞
着色剤（Ａ１）は、染料であっても顔料であってもよい。染料としては、公知の染料を使用することができ、例えば、カラーインデックス（The Society of Dyers and Colourists 出版）及び染色ノート（色染社）に記載されている公知の染料が挙げられる。また、化学構造によれば、アゾ染料、シアニン染料、トリフェニルメタン染料、キサンテン染料、アントラキノン染料、ナフトキノン染料、キノンイミン染料、メチン染料、アゾメチン染料、スクワリリウム染料、アクリジン染料、スチリル染料、クマリン染料、キノリン染料、ニトロ染料、フタロシアニン染料、ペリレン染料等が挙げられる。これらの染料は、単独、又は２種以上を組み合わせて使用してもよい。
【００９９】
具体的には、以下のようなカラーインデックス（Ｃ．Ｉ．）番号の染料が挙げられる。
Ｃ．Ｉ．ソルベントイエロー４、１４、１５、２３、２４、２５、３８、６２、６３、６８、７９、８１、８２、８３、８９、９４、９８、９９、１１７、１６２、１６３、１６７、１８９；
Ｃ．Ｉ．ソルベントレッド２４、４５、４９、９０，９１１１１、１１８、１１９、１２２、１２４、１２５、１２７、１３０、１３２、１４３、１４５、１４６、１５０、１５１、１５５、１６０、１６８、１６９、１７２、１７５、１８１、２０７、２１８、２２２、２２７、２３０、２４５、２４７；
Ｃ．Ｉ．ソルベントオレンジ２、７、１１、１５、２６、４１、５４、５６、７７、８６、９９；
Ｃ．Ｉ．ソルベントバイオレット１１、１３、１４、２６、３１、３６、３７、３８、４５、４７、４８、５１、５９、６０；
Ｃ．Ｉ．ソルベントブルー４、５、１４、１８、３５、３６、３７、３８、４４、４５、５８、５９、５９：１、６３、６７、６８、６９、７０、７８、７９、８３、９０、９４、９７、９８、１００、１０１、１０２、１０４、１０５、１１１、１１２、１２２、１２８、１３２、１３６、１３９；
Ｃ．Ｉ．ソルベントグリーン１、３、４、５、７、２８、２９、３２、３３、３４、３５等のＣ．Ｉ．ソルベント染料、
Ｃ．Ｉ．アシッドイエロー１、３、７、９、１１、１７、２３、２５、２９、３４、３６、３８、４０、４２、５４、６５、７２、７３、７６、７９、９８、９９、１１１、１１２、１１３、１１４、１１６、１１９、１２３、１２８、１３４、１３５、１３８、１３９、１４０、１４４、１５０、１５５、１５７、１６０、１６１、１６３、１６８、１６９、１７２、１７７、１７８、１７９、１８４、１９０、１９３、１９６、１９７、１９９、２０２、２０３、２０４、２０５、２０７、２１２、２１４、２２０、２２１、２２８、２３０、２３２、２３５、２３８、２４０、２４２、２４３、２５１；
Ｃ．Ｉ．アシッドレッド１、４、８、１４、１７、１８、２６、２７、２９、３１、３３、３４、３５、３７、４０、４２、４４、５０、５１、５２、５７、６６、７３、７６、８０、８７、８８、９１、９２、９４、９５、９７、９８、１０３、１０６、１１１、１１４、１２９、１３３、１３４、１３８、１４３、１４５、１５０、１５１、１５５、１５８、１６０、１７２、１７６、１８２、１８３、１９５、１９８、２０６、２１１、２１５、２１６、２１７、２２７、２２８、２４９、２５２、２５７、２５８、２６０、２６１、２６６、２６８、２７０、２７４、２７７、２８０、２８１、２８９、３０８、３１２、３１５、３１６、３３９、３４１、３４５、３４６、３４９、３８２、３８３、３８８、３９４、４０１、４１２、４１７、４１８、４２２、４２６；
Ｃ．Ｉ．アシッドオレンジ６、７、８、１０、１２、２６、５０、５１、５２、５６、６２、６３、６４、７４、７５、９４、９５、１０７、１０８、１４９、１６２、１６９、１７３；
Ｃ．Ｉ．アシッドバイオレット６Ｂ、７、９、１５、１６、１７、１９、２１、２３、２４、２５、３０、３４、３８、４９、７２、１０２；
Ｃ．Ｉ．アシッドブルー１、３、５、７、９、１１、１３、１５、１７、１８、２２、２３、２４、２５、２６、２７、２９、３４、３８、４０、４１、４２、４３、４５、４８、５１、５４、５９、６０、６２、７０、７２、７４、７５、７８、８０、８２、８３、８６、８７、８８、９０、９０：１、９１、９２、９３、９３：１、９６、９９、１００、１０２、１０３、１０４、１０８、１０９、１１０、１１２、１１３、１１７、１１９、１２０、１２３、１２６、１２７、１２９、１３０、１３１、１３８、１４０、１４２、１４３、１４７、１５０、１５１、１５４、１５８、１６１、１６６、１６７、１６８、１７０、１７１、１７５、１８２、１８３、１８４、１８７、１９２、１９９、２０３、２０４、２０５、２１０、２１３、２２９、２３４、２３６、２４２、２４３、２４９、２５６、２５９、２６７、２６９、２７８、２８０、２８５、２９０、２９６、３１５、３２４：１、３３５、３４０；
Ｃ．Ｉ．アシッドグリーン１、３、５、６、７、８、９、１１、１３、１４、１５、１６、２２、２５、２７、２８、４１、５０、５０：１、５８、６３、６５、８０、１０４、１０５、１０６、１０９等のＣ．Ｉ．アシッド染料、
Ｃ．Ｉ．ダイレクトイエロー２、４、２８、３３、３４、３５、３８、３９、４３、４４、４７、５０、５４、５８、６８、６９、７０、７１、８６、９３、９４、９５、９８、１０２、１０８、１０９、１２９、１３２、１３６、１３８、１４１；
Ｃ．Ｉ．ダイレクトレッド７９、８２、８３、８４、９１、９２、９６、９７、９８、９９、１０５、１０６、１０７、１７２、１７３、１７６、１７７、１７９、１８１、１８２、１８４、２０４、２０７、２１１、２１３、２１８、２２０、２２１、２２２、２３２、２３３、２３４、２４１、２４３、２４６、２５０；
Ｃ．Ｉ．ダイレクトオレンジ２６、３４、３９、４１、４６、５０、５２、５６、５７、６１、６４、６５、６８、７０、９６、９７、１０６、１０７；
Ｃ．Ｉ．ダイレクトバイオレット４７、５２、５４、５９、６０、６５、６６、７９、８０、８１、８２、８４、８９、９０、９３、９５、９６、１０３、１０４；
Ｃ．Ｉ．ダイレクトブルー１、２、３、６、８、１５、２２、２５、２８、２９、４０、４１、４２、４７、５２、５５、５７、７１、７６、７７、７８、８０、８１、８４、８５、８６、８７、９０、９３、９４、９５、９７、９８、９９、１００、１０１、１０６、１０７、１０８、１０９、１１３、１１４、１１５、１１７、１１９、１２０、１３７、１４９、１５０、１５３、１５５、１５６、１５８、１５９、１６０、１６１、１６２、１６３、１６４、１６５、１６６、１６７、１６８、１７０、１７１、１７２、１７３、１８８、１８９、１９０、１９２、１９３、１９４、１９５、１９６、１９８、１９９、２００、２０１、２０２、２０３、２０７、２０９、２１０、２１２、２１３、２１４、２２２、２２５、２２６、２２８、２２９、２３６、２３７、２３８、２４２、２４３、２４４、２４５、２４６、２４７、２４８、２４９、２５０、２５１、２５２、２５６、２５７、２５９、２６０、２６８、２７４、２７５、２９３；
Ｃ．Ｉ．ダイレクトグリーン２５、２７、３１、３２、３４、３７、６３、６５、６６、６７、６８、６９、７２、７９、８２等のＣ．Ｉ．ダイレクト染料、
Ｃ．Ｉ．ディスパースイエロー５１、５４、７６；
Ｃ．Ｉ．ディスパースバイオレット２６、２７；
Ｃ．Ｉ．ディスパースブルー１、１４、５６、６０等のＣ．Ｉ．ディスパース染料、
Ｃ．Ｉ．ベーシックレッド１、１０；
Ｃ．Ｉ．ベーシックブルー１、３、５、７、９、１９、２１、２２、２４、２５、２６、２８、２９、４０、４１、４５、４７、５４、５８、５９、６０、６４、６５、６６、６７、６８、８１、８３、８８、８９；
Ｃ．Ｉ．ベーシックバイオレット２；
Ｃ．Ｉ．ベーシックレッド９；
Ｃ．Ｉ．ベーシックグリーン１；等のＣ．Ｉ．ベーシック染料、
Ｃ．Ｉ．リアクティブイエロー２、７６、１１６；
Ｃ．Ｉ．リアクティブオレンジ１６；
Ｃ．Ｉ．リアクティブレッド３６；等のＣ．Ｉ．リアクティブ染料、
Ｃ．Ｉ．モーダントイエロー５、８、１０、１６、２０、２６、３０、３１、３３、４２、４３、４５、５６、６１、６２、６５；
Ｃ．Ｉ．モーダントレッド１、２、３、４、９、１１、１２、１４、１７、１８、１９、２２、２３、２４、２５、２６、２７、２９、３０、３２、３３、３６、３７、３８、３９、４１、４２、４３、４５、４６、４８、５２、５３、５６、６２、６３、７１、７４、７６、７８、８５、８６、８８、９０、９４、９５；
Ｃ．Ｉ．モーダントオレンジ３、４、５、８、１２、１３、１４、２０、２１、２３、２４、２８、２９、３２、３４、３５、３６、３７、４２、４３、４７、４８；
Ｃ．Ｉ．モーダントバイオレット１、１：１、２、３、４、５、６、７、８、１０、１１、１４、１５、１６、１７、１８、１９、２１、２２、２３、２４、２７、２８、３０、３１、３２、３３、３６、３７、３９、４０、４１、４４、４５、４７、４８、４９、５３、５８；
Ｃ．Ｉ．モーダントブルー１、２、３、７、８、９、１２、１３、１５、１６、１９、２０、２１、２２、２３、２４、２６、３０、３１、３２、３９、４０、４１、４３、４４、４８、４９、５３、６１、７４、７７、８３、８４；
Ｃ．Ｉ．モーダントグリーン１、３、４、５、１０、１３、１５、１９、２１、２３、２６、２９、３１、３３、３４、３５、４１、４３、５３等のＣ．Ｉ．モーダント染料、
Ｃ．Ｉ．バットグリーン１等のＣ．Ｉ．バット染料等。
【０１００】
さらに、ＢＡＳＦの製品であるルモゲン（登録商標）が挙げられ、ルモゲン（登録商標）  Ｆ  イエロー  ０８３（ＢＡＳＦ製）、ルモゲン（登録商標）  Ｆ  イエロー  １７０（ＢＡＳＦ製）、ルモゲン（登録商標）  Ｆ  オレンジ  ２４０（ＢＡＳＦ製）及びルモゲン（登録商標）  Ｆ  レッド  ３０５（ＢＡＳＦ製）が挙げられる。
【０１０１】
顔料としては、公知の顔料を使用することができ、例えば、カラーインデックス（The Society of Dyers and Colourists出版）でピグメントに分類されている顔料が挙げられる。これらを単独で用いてもよく、又は２種以上を組み合わせて使用してもよい。
具体的には、Ｃ．Ｉ．ピグメントイエロー１、３、１２、１３、１４、１５、１６、１７、２０、２４、３１、５３、８３、８６、９３、９４、１０９、１１０、１１７、１２５、１２８、１２９、１３７、１３８、１３９、１４７、１４８、１５０、１５３、１５４、１６６、１７３、１８５、１９４、２１４、２３１等の黄色顔料；
Ｃ．Ｉ．ピグメントオレンジ１３、３１、３６、３８、４０、４２、４３、５１、５５、５９、６１、６４、６５、７１、７３等のオレンジ色顔料；
Ｃ．Ｉ．ピグメントレッド９、９７、１０５、１２２、１２３、１４４、１４９、１６６、１６８、１７６、１７７、１７８、１７９、１８０、１９０、１９２、２０９、２１５、２１６、２２４、２４２、２５４、２５５、２６４、２６５、２６６、２６８、２６９、２７３等の赤色顔料；
Ｃ．Ｉ．ピグメントブルー１５、１５：１、１５：２、１５：３、１５：４、１５：６、１６、６０等の青色顔料；
Ｃ．Ｉ．ピグメントバイオレット１、１９、２３、２９、３２、３６、３８等のバイオレット色顔料；
Ｃ．Ｉ．ピグメントグリーン７、３６、５８、５９、６２、６３等の緑色顔料；
Ｃ．Ｉ．ピグメントブラウン２３、２５等のブラウン色顔料；
Ｃ．Ｉ．ピグメントブラック１、７、３１、３２等の黒色顔料
が挙げられる。
【０１０２】
着色剤（Ａ１）は、必要に応じて、ロジン処理、酸性基又は塩基性基が導入された誘導体等を用いた表面処理、高分子化合物等による着色剤（Ａ１）表面へのグラフト処理、硫酸微粒化法等による微粒化処理、不純物を除去するための有機溶剤や水等による洗浄処理、イオン性不純物のイオン交換法等による除去処理等が施されていてもよい。着色剤（Ａ１）の粒径は、略均一であることが好ましい。
【０１０３】
着色剤（Ａ）が化合物（Ｉ）と着色剤（Ａ１）とを含む場合、着色剤（Ａ）中の化合物（Ｉ）の含有率の下限は、着色剤（Ａ）の総量に対して、通常１質量％以上であり、好ましくは２質量％以上であり、より好ましくは１０質量％以上であり、さらに好ましくは２５質量％以上であり、特に好ましくは５０質量％以上である。一方、着色剤（Ａ）中の化合物（Ｉ）の含有率の上限は、着色剤（Ａ）の総量に対して、通常１００質量％未満である。
【０１０４】
着色剤（Ａ）が化合物（Ｉ）と着色剤（Ａ１）を含む場合、着色組成物中の着色剤（Ａ）の含有率は、着色組成物中の固形分の総量に対して、通常０．１質量％以上９９質量％以下であり、例えば０．１質量％以上９０質量％以下であってよく、好ましくは０．５質量％以上８０質量％以下であり、より好ましくは０．７質量％以上７０質量％以下であり、特に好ましくは１質量％以上である６０質量％以下である。
【０１０５】
着色組成物が、溶剤（Ｅ）を含む場合、予め着色剤（Ａ）と溶剤（Ｅ）とを含む着色剤含有液を調製した後、該着色剤含有液を使用して着色組成物を調製してもよい。着色剤（Ａ）が溶剤（Ｅ）に溶解しない場合、着色剤含有液は、着色剤（Ａ）を溶剤（Ｅ）に分散させて混合することにより調製できる。着色剤含有液は、着色組成物に含有される溶剤（Ｅ）の一部又は全部を含んでいてもよい。
【０１０６】
着色剤含有液中の固形分の含有率は、着色剤含有液の総量に対して、好ましくは０．０１質量％以上９９．９９質量％以下、より好ましくは０．１質量％以上９９．９質量％以下、さらに好ましくは０．１質量％以上９９質量％以下、とりわけ好ましくは１質量％以上９０質量％以下であり、一層好ましくは１質量％以上６０％以下であり、より一層好ましくは３質量％以上５０質量％以下であり、特に好ましくは３質量％以上３０質量％以下であり、極めて好ましくは５質量％以上３０質量％以下である。
【０１０７】
着色剤含有液中の着色剤（Ａ）の含有率は、着色剤含有液中の固形分の総量中、通常１００質量％未満であり、好ましくは０．０００１質量％以上９９．９９９９質量％以下であり、より好ましくは０．０１質量％以上９９質量％以下であり、さらに好ましくは０．１質量％以上９９質量％以下であり、とりわけ好ましくは１質量％以上９９質量％以下であり、一層好ましくは２質量％以上９９質量％以下である。
本明細書において「着色剤含有液中の固形分の総量」とは、着色剤含有液から溶剤（Ｅ）を除いた成分の合計量をいう。固形分の総量及びこれに対する各成分の含有量は、液体クロマトグラフィー又はガスクロマトグラフィー等の公知の分析手段で測定することができる。
【０１０８】
着色剤（Ａ）は、分散剤を含有させて分散処理を行うことで、着色剤（Ａ）が着色剤含有液の中で均一に分散した状態にすることができる。着色剤（Ａ）は、それぞれ単独で分散処理してもよいし、複数種を混合して分散処理してもよい。
【０１０９】
分散剤としては、界面活性剤等が挙げられ、カチオン系、アニオン系、ノニオン系及び両性のいずれの界面活性剤であってもよい。具体的にはポリエステル系、ポリアミン系及びアクリル系等の界面活性剤等が挙げられる。これらの分散剤は、単独で又は二種以上を組合せて用いてもよい。分散剤としては、商品名で表すと、ＫＰ（信越化学工業（株）製）、フローレン（共栄社化学（株）製）、ソルスパース（登録商標）（ゼネカ（株）製）、ＥＦＫＡ（登録商標）（ＢＡＳＦ（株）製）、アジスパー（登録商標）（味の素ファインテクノ（株）製）及びＤｉｓｐｅｒｂｙｋ（登録商標）（ビックケミー（株）製）、ＢＹＫ（登録商標）（ビックケミー（株）製）等が挙げられる。
【０１１０】
前記着色剤含有液を調製するため、分散剤を用いる場合、該分散剤（固形分）の使用量は、着色剤（Ａ）１００質量部に対して、通常１００００質量部以下であり、好ましくは５０００質量部以下であり、より好ましくは１０００質量部以下であり、さらに好ましくは５００質量部以下でありとりわけ好ましくは３００質量部以下であり、一層好ましくは１００質量部以下であり、より一層好ましくは５質量部以上１００質量部以下であり、特に好ましくは５質量部以上５０質量部以下である。該分散剤の使用量が前記の範囲にあると、より均一な分散状態の着色剤含有液が得られる傾向がある。
【０１１１】
＜樹脂（Ｂ）＞
樹脂（Ｂ）は、アルカリ可溶性樹脂であることが好ましく、不飽和カルボン酸及び不飽和カルボン酸無水物からなる群より選ばれる少なくとも１種の単量体（以下「単量体（ａ）」という場合がある）に由来する構造単位を有する重合体であることがより好ましい。
樹脂（Ｂ）は、炭素数２〜４の環状エーテル構造とエチレン性不飽和結合とを有する単量体（以下「単量体（ｂ）」という場合がある）に由来する構造単位、及びその他の構造単位を有する共重合体であることが好ましい。
その他の構造単位としては、単量体（ａ）と共重合可能な単量体（ただし、単量体（ａ）及び単量体（ｂ）とは異なる。以下「単量体（ｃ）」という場合がある）に由来する構造単位、エチレン性不飽和結合を有する構造単位等が挙げられる。
【０１１２】
単量体（ａ）としては、例えば、アクリル酸、メタクリル酸、クロトン酸及びｏ−、ｍ−、ｐ−ビニル安息香酸等の不飽和モノカルボン酸；
マレイン酸、フマル酸、シトラコン酸、メサコン酸、イタコン酸、３−ビニルフタル酸、４−ビニルフタル酸、３，４，５，６−テトラヒドロフタル酸、１，２，３，６−テトラヒドロフタル酸、ジメチルテトラヒドロフタル酸及び１，４−シクロヘキセンジカルボン酸等の不飽和ジカルボン酸；
メチル−５−ノルボルネン−２，３−ジカルボン酸、５−カルボキシビシクロ［２．２．１］ヘプト−２−エン、５，６−ジカルボキシビシクロ［２．２．１］ヘプト−２−エン、５−カルボキシメチルビシクロ［２．２．１］ヘプト−２−エン及び５−カルボキシエチルビシクロ［２．２．１］ヘプト−２−エン等のカルボキシ基を含有するビシクロ不飽和化合物；
フマル酸及びメサコン酸を除く上記不飽和ジカルボン酸の無水物等のカルボン酸無水物；
こはく酸モノ〔２−（メタ）アクリロイルオキシエチル〕及びフタル酸モノ〔２−（メタ）アクリロイルオキシエチル〕等の２価以上の多価カルボン酸の不飽和モノ〔（メタ）アクリロイルオキシアルキル〕エステル類；
α−（ヒドロキシメチル）アクリル酸のような、同一分子中にヒドロキシ基及びカルボキシ基を含有する不飽和アクリレート類等が挙げられる。
これらのうち、共重合反応性の点や得られる樹脂のアルカリ水溶液への溶解性の点から、アクリル酸、メタクリル酸及び無水マレイン酸等が好ましい。
【０１１３】
単量体（ｂ）は、炭素数２〜４の環状エーテル構造（例えば、オキシラン環、オキセタン環及びテトラヒドロフラン環からなる群から選ばれる少なくとも１種）とエチレン性不飽和結合とを有する重合性化合物をいう。単量体（ｂ）は、炭素数２〜４の環状エーテルと（メタ）アクリロイルオキシ基とを有する単量体であることが好ましい。
単量体（ｂ）としては、例えば、オキシラニル基とエチレン性不飽和結合とを有する単量体（以下「単量体（ｂ１）」という場合がある）、オキセタニル基とエチレン性不飽和結合とを有する単量体（以下「単量体（ｂ２）」という場合がある）及びテトラヒドロフリル基とエチレン性不飽和結合とを有する単量体（以下「単量体（ｂ３）」という場合がある）等が挙げられる。
【０１１４】
単量体（ｂ１）としては、例えば、直鎖状又は分岐鎖状の脂肪族不飽和炭化水素がエポキシ化された構造を有する単量体（以下「単量体（ｂ１−１）」という場合がある）及び脂環式不飽和炭化水素がエポキシ化された構造を有する単量体（以下「単量体（ｂ１−２）」という場合がある）が挙げられる。
【０１１５】
単量体（ｂ１−１）としては、グリシジル基とエチレン性不飽和結合とを有する単量体が好ましい。
単量体（ｂ１−１）としては、具体的には、グリシジル（メタ）アクリレート、β−メチルグリシジル（メタ）アクリレート、β−エチルグリシジル（メタ）アクリレート、グリシジルビニルエーテル、ビニルベンジルグリシジルエーテル、α−メチルビニルベンジルグリシジルエーテル、２，３−ビス（グリシジルオキシメチル）スチレン、２，４−ビス（グリシジルオキシメチル）スチレン、２，５−ビス（グリシジルオキシメチル）スチレン、２，６−ビス（グリシジルオキシメチル）スチレン、２，３，４−トリス（グリシジルオキシメチル）スチレン、２，３，５−トリス（グリシジルオキシメチル）スチレン、２，３，６−トリス（グリシジルオキシメチル）スチレン、３，４，５−トリス（グリシジルオキシメチル）スチレン及び２，４，６−トリス（グリシジルオキシメチル）スチレン等が挙げられる。
単量体（ｂ１−２）としては、ビニルシクロヘキセンモノオキシド、１，２−エポキシ−４−ビニルシクロヘキサン（例えば、セロキサイド（登録商標）２０００；（株）ダイセル製）、３，４−エポキシシクロヘキシルメチル（メタ）アクリレート（例えば、サイクロマー（登録商標）Ａ４００；（株）ダイセル製）、３，４−エポキシシクロヘキシルメチル（メタ）アクリレート（例えば、サイクロマー（登録商標）Ｍ１００；（株）ダイセル製）、式（ＢＩ）で表される化合物及び式（ＢＩＩ）で表される化合物等が挙げられる。
【０１１６】
【化２０】
2020079395.tif 000024
【０１１７】
［式（ＢＩ）及び式（ＢＩＩ）中、Ｒａ及びＲｂは、互いに独立に、水素原子、又は炭素数１〜４のアルキル基を表し、該アルキル基に含まれる水素原子は、ヒドロキシ基で置換されていてもよい。
Ｘａ及びＸｂは、互いに独立に、単結合、＊−Ｒｃ−、＊−Ｒｃ−Ｏ−、＊−Ｒｃ−Ｓ−又は＊−Ｒｃ−ＮＨ−を表す。
Ｒｃは、炭素数１〜６のアルカンジイル基を表す。
＊は、Ｏとの結合手を表す。］
【０１１８】
炭素数１〜４のアルキル基としては、例えば、メチル基、エチル基、ｎ−プロピル基、イソプロピル基、ｎ−ブチル基、ｓｅｃ−ブチル基、ｔｅｒｔ−ブチル基等が挙げられる。
【０１１９】
水素原子がヒドロキシで置換されたアルキル基としては、例えば、ヒドロキシメチル基、１−ヒドロキシエチル基、２−ヒドロキシエチル基、１−ヒドロキシプロピル基、２−ヒドロキシプロピル基、３−ヒドロキシプロピル基、１−ヒドロキシ−１−メチルエチル基、２−ヒドロキシ−１−メチルエチル基、１−ヒドロキシブチル基、２−ヒドロキシブチル基、３−ヒドロキシブチル基、４−ヒドロキシブチル基等が挙げられる。
【０１２０】
Ｒａ及びＲｂとしては、好ましくは水素原子、メチル基、ヒドロキシメチル基、１−ヒドロキシエチル基、２−ヒドロキシエチル基が挙げられ、より好ましくは水素原子、メチル基が挙げられる。
【０１２１】
アルカンジイル基としては、例えば、メチレン基、エチレン基、プロパン−１，２−ジイル基、プロパン−１，３−ジイル基、ブタン−１，４−ジイル基、ペンタン−１，５−ジイル基、ヘキサン−１，６−ジイル基等が挙げられる。
【０１２２】
Ｘａ及びＸｂとしては、好ましくは単結合、メチレン基、エチレン基、＊−ＣＨ２−Ｏ−及び＊−ＣＨ２ＣＨ２−Ｏ−が挙げられ、より好ましくは単結合、＊−ＣＨ２ＣＨ２−Ｏ−が挙げられる（＊はＯとの結合手を表す。）。
【０１２３】
式（ＢＩ）で表される化合物としては、式（ＢＩ−１）〜式（ＢＩ−１５）のいずれかで表される化合物等が挙げられる。中でも、式（ＢＩ−１）、式（ＢＩ−３）、式（ＢＩ−５）、式（ＢＩ−７）、式（ＢＩ−９）及び式（ＢＩ−１１）〜式（ＢＩ−１５）で表される化合物が好ましく、式（ＢＩ−１）、式（ＢＩ−７）、式（ＢＩ−９）及び式（ＢＩ−１５）で表される化合物がより好ましい。
【０１２４】
【化２１】
2020079395.tif 000025
【０１２５】
式（ＢＩＩ）で表される化合物としては、式（ＢＩＩ−１）〜式（ＢＩＩ−１５）のいずれかで表される化合物等が挙げられ、中でも、好ましくは式（ＢＩＩ−１）、式（ＢＩＩ−３）、式（ＢＩＩ−５）、式（ＢＩＩ−７）、式（ＢＩＩ−９）及び式（ＢＩＩ−１１）〜式（ＢＩＩ−１５）で表される化合物が挙げられ、より好ましくは式（ＢＩＩ−１）、式（ＢＩＩ−７）、式（ＢＩＩ−９）及び式（ＢＩＩ−１５）で表される化合物が挙げられる。
【０１２６】
【化２２】
2020079395.tif 000026
【０１２７】
式（ＢＩ）で表される化合物及び式（ＢＩＩ）で表される化合物は、それぞれ単独で用いても、式（ＢＩ）で表される化合物と式（ＢＩＩ）で表される化合物とを併用してもよい。これらを併用する場合、式（ＢＩ）で表される化合物及び式（ＢＩＩ）で表される化合物の含有比率はモル基準で、好ましくは５：９５〜９５：５であり、より好ましくは１０：９０〜９０：１０であり、さらに好ましくは２０：８０〜８０：２０である。
【０１２８】
単量体（ｂ２）としては、オキセタニル基と（メタ）アクリロイルオキシ基とを有する単量体がより好ましい。
単量体（ｂ２）としては、例えば、３−メチル−３−メタクリルロイルオキシメチルオキセタン、３−メチル−３−アクリロイルオキシメチルオキセタン、３−エチル−３−メタクリロイルオキシメチルオキセタン、３−エチル−３−アクリロイルオキシメチルオキセタン、３−メチル−３−メタクリロイルオキシエチルオキセタン、３−メチル−３−アクリロイルオキシエチルオキセタン、３−エチル−３−メタクリロイルオキシエチルオキセタン、３−エチル−３−アクリロイルオキシエチルオキセタン等が挙げられる。
【０１２９】
単量体（ｂ３）としては、テトラヒドロフリル基と（メタ）アクリロイルオキシ基とを有する単量体がより好ましい。
単量体（ｂ３）としては、例えば、テトラヒドロフルフリルアクリレート（例えば、ビスコートＶ＃１５０、大阪有機化学工業（株）製）、テトラヒドロフルフリルメタクリレート等が挙げられる。
【０１３０】
単量体（ｂ）としては、得られるカラーフィルタの耐熱性、耐薬品性等の信頼性をより高くすることができる点で、単量体（ｂ１）であることが好ましい。さらに、着色組成物の保存安定性が優れるという点で、単量体（ｂ１−２）がより好ましい。
【０１３１】
単量体（ｃ）としては、例えば、メチル（メタ）アクリレート、エチル（メタ）アクリレート、ｎ−ブチル（メタ）アクリレート、ｓｅｃ−ブチル（メタ）アクリレート、ｔｅｒｔ−ブチル（メタ）アクリレート、２−エチルヘキシル（メタ）アクリレート、ドデシル（メタ）アクリレート、ラウリル（メタ）アクリレート、ステアリル（メタ）アクリレート、シクロペンチル（メタ）アクリレート、シクロヘキシル（メタ）アクリレート、２−メチルシクロヘキシル（メタ）アクリレート、トリシクロ［５．２．１．０２，６］デカン−８−イル（メタ）アクリレート、トリシクロ［５．２．１．０２，６］デカン−９−イル（メタ）アクリレート、トリシクロ［５．２．１．０２，６］デセン−８−イル（メタ）アクリレート、トリシクロ［５．２．１．０２，６］デセン−９−イル（メタ）アクリレート、ジシクロペンタニルオキシエチル（メタ）アクリレート、イソボルニル（メタ）アクリレート、アダマンチル（メタ）アクリレート、アリル（メタ）アクリレート、プロパルギル（メタ）アクリレート、フェニル（メタ）アクリレート、ナフチル（メタ）アクリレート及びベンジル（メタ）アクリレート等の（メタ）アクリル酸エステル；
２−ヒドロキシエチル（メタ）アクリレート及び２−ヒドロキシプロピル（メタ）アクリレート等のヒドロキシ基含有（メタ）アクリル酸エステル；
マレイン酸ジエチル、フマル酸ジエチル及びイタコン酸ジエチル等のジカルボン酸ジエステル；
ビシクロ［２．２．１］ヘプト−２−エン、５−メチルビシクロ［２．２．１］ヘプト−２−エン、５−エチルビシクロ［２．２．１］ヘプト−２−エン、５−ヒドロキシビシクロ［２．２．１］ヘプト−２−エン、５−ヒドロキシメチルビシクロ［２．２．１］ヘプト−２−エン、５−（２’−ヒドロキシエチル）ビシクロ［２．２．１］ヘプト−２−エン、５−メトキシビシクロ［２．２．１］ヘプト−２−エン、５−エトキシビシクロ［２．２．１］ヘプト−２−エン、５，６−ジヒドロキシビシクロ［２．２．１］ヘプト−２−エン、５，６−ジ（ヒドロキシメチル）ビシクロ［２．２．１］ヘプト−２−エン、５，６−ジ（２’−ヒドロキシエチル）ビシクロ［２．２．１］ヘプト−２−エン、５，６−ジメトキシビシクロ［２．２．１］ヘプト−２−エン、５，６−ジエトキシビシクロ［２．２．１］ヘプト−２−エン、５−ヒドロキシ−５−メチルビシクロ［２．２．１］ヘプト−２−エン、５−ヒドロキシ−５−エチルビシクロ［２．２．１］ヘプト−２−エン、５−ヒドロキシメチル−５−メチルビシクロ［２．２．１］ヘプト−２−エン、５−ｔｅｒｔ−ブトキシカルボニルビシクロ［２．２．１］ヘプト−２−エン、５−シクロヘキシルオキシカルボニルビシクロ［２．２．１］ヘプト−２−エン、５−フェノキシカルボニルビシクロ［２．２．１］ヘプト−２−エン、５，６−ビス（ｔｅｒｔ−ブトキシカルボニル）ビシクロ［２．２．１］ヘプト−２−エン及び５，６−ビス（シクロヘキシルオキシカルボニル）ビシクロ［２．２．１］ヘプト−２−エン等のビシクロ不飽和化合物；
Ｎ−フェニルマレイミド、Ｎ−シクロヘキシルマレイミド、Ｎ−ベンジルマレイミド、Ｎ−スクシンイミジル−３−マレイミドベンゾエート、Ｎ−スクシンイミジル−４−マレイミドブチレート、Ｎ−スクシンイミジル−６−マレイミドカプロエート、Ｎ−スクシンイミジル−３−マレイミドプロピオネート及びＮ−（９−アクリジニル）マレイミド等のジカルボニルイミド誘導体；
スチレン、α−メチルスチレン、ビニルトルエン及びｐ−メトキシスチレン等のビニル基含有芳香族化合物；（メタ）アクリロニトリル等のビニル基含有ニトリル；塩化ビニル及び塩化ビニリデン等のハロゲン化炭化水素；（メタ）アクリルアミド等のビニル基含有アミド；酢酸ビニル等のエステル；１，３−ブタジエン、イソプレン及び２，３−ジメチル−１，３−ブタジエン等のジエン；等が挙げられる。
これらのうち、共重合反応性及び耐熱性の点から、スチレン、ビニルトルエン、トリシクロ［５．２．１．０２，６］デカン−８−イル（メタ）アクリレート、トリシクロ［５．２．１．０２，６］デカン−９−イル（メタ）アクリレート、トリシクロ［５．２．１．０２，６］デセン−８−イル（メタ）アクリレート、トリシクロ［５．２．１．０２，６］デセン−９−イル（メタ）アクリレート、Ｎ−フェニルマレイミド、Ｎ−シクロヘキシルマレイミド、Ｎ−ベンジルマレイミド、ビシクロ［２．２．１］ヘプト−２−エン及びベンジル（メタ）アクリレート等が好ましい。
【０１３２】
エチレン性不飽和結合を有する構造単位は、好ましくは（メタ）アクリロイル基を有する構造単位である。このような構造単位を有する樹脂は、単量体（ａ）や単量体（ｂ）に由来する構造単位を有する重合体に、単量体（ａ）や単量体（ｂ）が有する基と反応可能な基にエチレン性不飽和結合とを有する単量体を付加させることにより得ることができる。
このような構造単位としては、（メタ）アクリル酸単位にグリシジル（メタ）アクリレートを付加させた構造単位、無水マレイン酸単位に２−ヒドロキシエチル（メタ）アクリレートを付加させた構造単位及びグリシジル（メタ）アクリレート単位に（メタ）アクリル酸を付加させた構造単位等が挙げられる。また、これらの構造単位がヒドロキシ基を有する場合は、カルボン酸無水物をさらに付加させた構造単位も、エチレン性不飽和結合を有する構造単位として挙げられる。
【０１３３】
単量体（ａ）に由来する構造単位を有する重合体は、例えば、重合開始剤の存在下、重合体の構造単位を構成する単量体を溶剤中で重合することにより製造できる。重合開始剤及び溶剤等は、特に限定されず、当該分野で通常使用されているものを使用することができる。例えば、重合開始剤としては、アゾ化合物（２，２’−アゾビスイソブチロニトリル、２，２’−アゾビス（２，４−ジメチルバレロニトリル）等）や有機過酸化物（ベンゾイルペルオキシド等）が挙げられ、溶剤としては、各モノマーを溶解するものであればよい。
【０１３４】
なお、得られた重合体は、反応後の溶液をそのまま使用してもよいし、濃縮あるいは希釈した溶液を使用してもよいし、再沈殿等の方法で固体（粉体）として取り出したものを使用してもよい。
必要に応じて、カルボン酸又はカルボン酸無水物と環状エーテルとの反応触媒（例えばトリス（ジメチルアミノメチル）フェノール等）及び重合禁止剤（例えばハイドロキノン等）等を使用してもよい。
カルボン酸無水物としては、無水マレイン酸、シトラコン酸無水物、イタコン酸無水物、３−ビニルフタル酸無水物、４−ビニルフタル酸無水物、３，４，５，６−テトラヒドロフタル酸無水物、１，２，３，６−テトラヒドロフタル酸無水物、ジメチルテトラヒドロフタル酸無水物及び５，６−ジカルボキシビシクロ［２．２．１］ヘプト−２−エン無水物等が挙げられる。
【０１３５】
樹脂（Ｂ）としては、具体的に、３，４−エポキシシクロヘキシルメチル（メタ）アクリレート／（メタ）アクリル酸共重合体、３，４−エポキシトリシクロ［５．２．１．０２，６］デシル（メタ）アクリレート／（メタ）アクリル酸共重合体、グリシジル（メタ）アクリレート／ベンジル（メタ）アクリレート／（メタ）アクリル酸共重合体、グリシジル（メタ）アクリレート／スチレン／（メタ）アクリル酸共重合体、３，４−エポキシトリシクロ［５．２．１．０２，６］デシル（メタ）アクリレート／（メタ）アクリル酸／Ｎ−シクロヘキシルマレイミド共重合体、３，４−エポキシトリシクロ［５．２．１．０２，６］デシル（メタ）アクリレート／（メタ）アクリル酸／Ｎ−シクロヘキシルマレイミド／２−ヒドロキシエチル（メタ）アクリレート共重合体、３，４−エポキシトリシクロ［５．２．１．０２，６］デシル（メタ）アクリレート／（メタ）アクリル酸／ビニルトルエン共重合体、３，４−エポキシトリシクロ［５．２．１．０２，６］デシル（メタ）アクリレート／（メタ）アクリル酸／２−エチルヘキシル（メタ）アクリレート共重合体、３，４−エポキシトリシクロ［５．２．１．０２，６］デシル（メタ）アクリレート／トリシクロ［５．２．１．０２，６］デセニル（メタ）アクリレート／（メタ）アクリル酸／Ｎ−シクロヘキシルマレイミド共重合体、３−メチル−３−（メタ）アクリルロイルオキシメチルオキセタン／（メタ）アクリル酸／スチレン共重合体、ベンジル（メタ）アクリレート／（メタ）アクリル酸共重合体、スチレン／（メタ）アクリル酸共重合体並びに特開平９−１０６０７１号公報、特開２００４−２９５１８号公報及び特開２００４−３６１４５５号公報の各公報記載の樹脂等が挙げられる。
中でも、樹脂（Ｂ）としては、単量体（ａ）に由来する構造単位及び単量体（ｂ）に由来する構造単位を含む共重合体が好ましい。
【０１３６】
樹脂（Ｂ）は２種以上を組み合わせてもよく、この場合は、樹脂（Ｂ）は、少なくとも、３，４−エポキシトリシクロ［５．２．１．０２，６］デシル（メタ）アクリレート／（メタ）アクリル酸共重合体、３，４−エポキシトリシクロ［５．２．１．０２，６］デシル（メタ）アクリレート／（メタ）アクリル酸／Ｎ−シクロヘキシルマレイミド／２−ヒドロキシエチル（メタ）アクリレート共重合体、３，４−エポキシトリシクロ［５．２．１．０２，６］デシル（メタ）アクリレート／（メタ）アクリル酸／ビニルトルエン共重合体、３，４−エポキシトリシクロ［５．２．１．０２，６］デシル（メタ）アクリレート／（メタ）アクリル酸／２−エチルヘキシル（メタ）アクリレート共重合体から選ばれる１以上を含むことが好ましい。
【０１３７】
樹脂（Ｂ）のポリスチレン換算の重量平均分子量（Ｍｗ）は、好ましくは１，０００以上１００，０００以下であり、より好ましくは１，０００以上５０，０００以下であり、さらに好ましくは１，０００以上３０，０００以下であり、とりわけ好ましくは３０００以上３００００以下である。
【０１３８】
樹脂（Ｂ）の分子量分布［重量平均分子量（Ｍｗ）／数平均分子量（Ｍｎ）］は、好ましくは１以上６以下であり、より好ましくは１．００１以上４以下であり、さらに好ましくは１．０１以上４以下である。
【０１３９】
樹脂（Ｂ）の酸価（固形分換算値）は、好ましくは１０ｍｇ−ＫＯＨ／ｇ以上３００ｍｇ−ＫＯＨ／ｇ以下、より好ましくは２０ｍｇ−ＫＯＨ／ｇ以上２５０ｍｇ−ＫＯＨ／ｇ以下、さらに好ましくは２０ｍｇ−ＫＯＨ／ｇ以上２００ｍｇ−ＫＯＨ／ｇ以下、とりわけ好ましくは２０ｍｇ−ＫＯＨ／ｇ以上１７０ｍｇ−ＫＯＨ／ｇ以下、一層好ましくは３０ｍｇ−ＫＯＨ／ｇ以上１７０ｍｇ−ＫＯＨ／ｇ以下、特に好ましくは６０ｍｇ−ＫＯＨ／ｇ以上１５０ｍｇ−ＫＯＨ／ｇ以下、極めて好ましくは６５ｍｇ−ＫＯＨ／ｇ以上１３５ｍｇ−ＫＯＨ／ｇ以下である。ここで酸価は樹脂（Ｂ）１ｇを中和するに必要な水酸化カリウムの量（ｍｇ）として測定される値であり、例えば水酸化カリウム水溶液を用いて滴定することにより求めることができる。
【０１４０】
着色組成物中、樹脂（Ｂ）の含有率は、着色組成物中の固形分の総量に対して、例えば０．１質量％以上９９．９質量％以下であってよく、好ましくは０．５質量％以上９９質量％以下、より好ましくは１質量％以上９５質量％以下、さらに好ましくは２質量％以上９０質量％以下であり、とりわけ好ましくは３質量％以上８０質量％以下であり、一層好ましくは５質量％以上７０質量％以下であり、より一層好ましくは７質量％以上６０質量％以下であり、特に好ましくは１０質量％以上５０質量％以下であり、極めて好ましくは１５質量％以上４０質量％以下である。
【０１４１】
予め着色剤含有液を調製した後、該着色剤含有液を使用して本発明の着色組成物を調製する場合、着色剤含有液は、着色組成物に含有される後述の樹脂（Ｂ）の一部又は全部、好ましくは一部を予め含んでいてもよい。樹脂（Ｂ）を予め含ませておくことで、着色剤含有液の分散安定性をさらに改善できる。
【０１４２】
着色剤含有液中の樹脂（Ｂ）の含有量は、着色剤（Ａ）１００質量部に対して、例えば１００００質量部以下であってよく、好ましくは５０００質量部以下であり、より好ましくは１０００質量部以下であり、さらに好ましくは１質量部以上５００質量部以下であり、とりわけ好ましくは５質量部以上２００質量部以下であり、一層好ましくは１０質量部以上１００質量部以下である。
【０１４３】
＜実施態様１＞
実施態様１に係る着色組成物は、着色剤（Ａ）と、樹脂（Ｂ）とを含む着色組成物であって、着色剤（Ａ）が、下記式（Ｉａ）で表される化合物を含む着色組成物である。
【化２３】
2020079395.tif 000027
［式（Ｉａ）中、Ｒ１ａ〜Ｒ１０ａの定義は上述の定義と同一である。］
【０１４４】
着色剤（Ａ）中の化合物（Ｉａ）の含有率の例示及び好ましい範囲は、上述の着色剤（Ａ）中の化合物（Ｉ）の含有率の例示及び好ましい範囲と同一である。
【０１４５】
＜実施態様２＞
実施態様２に係る着色組成物は、着色剤（Ａ）と、樹脂（Ｂ）とを含む着色組成物であって、着色剤（Ａ）が、下記式（Ｉｂ）で表される化合物を含む着色組成物である。
【化２４】
2020079395.tif 000028
［式（Ｉｂ）中、Ｒ１ｂ〜Ｒ１０ｂの定義は上述の定義と同一である。］
【０１４６】
着色剤（Ａ）中の化合物（Ｉｂ）の含有率の例示及び好ましい範囲は、上述の着色剤（Ａ）中の化合物（Ｉ）の含有率の例示及び好ましい範囲と同一である。
【０１４７】
＜実施態様３＞
実施態様３に係る着色組成物は、着色剤（Ａ）と、樹脂（Ｂ）とを含む着色組成物であって、着色剤（Ａ）が化合物（Ｉｃ）を含む着色組成物である。
【化２５】
2020079395.tif 000029
［式（Ｉｃ）中、Ｒ１ｃ〜Ｒ１０ｃの定義は上述の定義と同一である。］
【０１４８】
着色剤（Ａ）中の化合物（Ｉｃ）の含有率の例示及び好ましい範囲は、上述の着色剤（Ａ）中の化合物（Ｉ）の含有率の例示及び好ましい範囲と同一である。
【０１４９】
（２）着色硬化性樹脂組成物
着色硬化性樹脂組成物は、化合物（Ｉ）と、樹脂（Ｂ）と（以下、これらをまとめて着色剤（Ａ）ともいう）、重合性化合物（以下、重合性化合物（Ｃ）という場合がある）と、重合開始剤（以下、重合開始剤（Ｄ）という場合がある）とを含む。
着色硬化性樹脂組成物は、レベリング材（以下、レベリング材（Ｆ）という場合がある。）、酸化防止剤（以下、酸化防止剤（Ｇ）という場合がある。）、溶剤（Ｅ）からなる群から選択される１種をさらに含んでもよい。
【０１５０】
着色硬化性樹脂組成物に含まれる着色組成物中の固形分の含有率は、着色硬化性樹脂組成物を硬化したときに求められる色度、明度、膜厚等に応じて適宜調節されるため特に限定されないが、着色硬化性樹脂組成物中の固形分の総量を基準に、例えば１質量％以上９９質量％以下であってよく、好ましくは１質量％以上９０質量％以下であり、より好ましくは２質量％以上８０質量％以下であり、さらに好ましくは３質量％以上７０質量％以下であり、とりわけ好ましくは４質量％以上６０質量％以下であり、一層好ましくは５質量％以上５０質量％以下であり、特に好ましくは６質量％以上４０質量％以下であり、極めて好ましくは７質量％以上３０質量％以下である。
【０１５１】
着色硬化性樹脂組成物中の着色剤（Ａ）の含有率は、着色硬化性樹脂組成物を硬化したときに求められる色度、明度、膜厚等に応じて適宜調節されるため特に限定されないが、着色硬化性樹脂組成物中の固形分の総量中、例えば０．１質量％以上９９質量％以下であってよく、好ましくは１質量％以上９０質量％以下であり、より好ましくは２質量％以上８０質量％以下であり、さらに好ましくは３質量％以上７０質量％以下であり、とりわけ好ましくは４質量％以上６０質量％以下であり、一層好ましくは５質量％以上５０質量％以下であり、特に好ましくは６質量％以上４０質量％以下であり、極めて好ましくは７質量％以上３０質量％以下である。
【０１５２】
本明細書において「着色硬化性樹脂組成物中の固形分の総量」とは、着色硬化性樹脂組成物から溶剤（Ｅ）を除いた成分の合計量をいう。固形分の総量及びこれに対する各成分の含有量は、液体クロマトグラフィー又はガスクロマトグラフィー等の公知の分析手段で測定することができる。着色硬化性樹脂組成物中の固形分の含有率は、着色硬化性樹脂組成物の総量に対して、例えば０．０１質量％以上１００質量％未満であってよく、好ましくは０．１質量％以上９９．９質量％以下、より好ましくは０．１質量％以上９９質量％以下であり、とりわけ好ましくは１質量％以上６０％以下であり、一層好ましくは３質量％以上５０質量％以下であり、より一層好ましくは３質量％以上３０質量％以下であり、特に好ましくは５質量％以上３０質量％以下である。
【０１５３】
＜重合性化合物（Ｃ）＞
重合性化合物（Ｃ）は、重合開始剤（Ｄ）から発生した活性ラジカル及び／又は酸によって重合しうる化合物であり、例えば、重合性のエチレン性不飽和結合を有する化合物等であり、好ましくは（メタ）アクリル酸エステル化合物である。
【０１５４】
エチレン性不飽和結合を１つ有する重合性化合物としては、例えば、ノニルフェニルカルビトールアクリレート、２−ヒドロキシ−３−フェノキシプロピルアクリレート、２−エチルヘキシルカルビトールアクリレート、２−ヒドロキシエチルアクリレート、Ｎ−ビニルピロリドン等、並びに、上述の単量体（ａ）、単量体（ｂ）及び単量体（ｃ）が挙げられる。
【０１５５】
エチレン性不飽和結合を２つ有する重合性化合物としては、例えば、１，６−ヘキサンジオールジ（メタ）アクリレート、エチレングリコールジ（メタ）アクリレート、ネオペンチルグリコールジ（メタ）アクリレート、トリエチレングリコールジ（メタ）アクリレート、ビスフェノールＡのビス（アクリロイロキシエチル）エーテル及び３−メチルペンタンジオールジ（メタ）アクリレート等が挙げられる。
【０１５６】
中でも、重合性化合物（Ｃ）は、エチレン性不飽和結合を３つ以上有する重合性化合物であることが好ましい。このような重合性化合物としては、例えば、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、トリペンタエリスリトールオクタ（メタ）アクリレート、トリペンタエリスリトールヘプタ（メタ）アクリレート、テトラペンタエリスリトールデカ（メタ）アクリレート、テトラペンタエリスリトールノナ（メタ）アクリレート、トリス（２−（メタ）アクリロイルオキシエチル）イソシアヌレート、エチレングリコール変性ペンタエリスリトールテトラ（メタ）アクリレート、エチレングリコール変性ジペンタエリスリトールヘキサ（メタ）アクリレート、プロピレングリコール変性ペンタエリスリトールテトラ（メタ）アクリレート、プロピレングリコール変性ジペンタエリスリトールヘキサ（メタ）アクリレート、カプロラクトン変性ペンタエリスリトールテトラ（メタ）アクリレート及びカプロラクトン変性ジペンタエリスリトールヘキサ（メタ）アクリレート等が挙げられ、好ましくはジペンタエリスリトールペンタ（メタ）アクリレート及びジペンタエリスリトールヘキサ（メタ）アクリレートが挙げられる。
【０１５７】
重合性化合物（Ｃ）の重量平均分子量は、好ましくは５０以上４０００以下であり、より好ましくは５０以上３５００以下であり、さらに好ましくは５０以上３０００以下であり、とりわけ好ましくは１５０以上２，９００以下であり、特に好ましくは２５０以上１，５００以下である。
【０１５８】
重合性化合物（Ｃ）の含有量は、着色硬化性樹脂組成物中、固形分の総量に対して、例えば１質量％以上９９質量％以下であってよく、好ましくは２質量％以上９０質量％以下であり、より好ましくは３質量％以上８０質量％以下であり、さらに好ましくは４質量％以上７０質量％以下であり、とりわけ好ましくは５質量％以上６０質量％以下であり、一層好ましくは６質量％以上５０質量％以下であり、特に好ましくは７質量％以上４０質量％以下である。
【０１５９】
＜重合開始剤（Ｄ）＞
重合開始剤（Ｄ）は、光や熱の作用により活性ラジカル、酸等を発生し、重合を開始しうる化合物であれば特に限定されることなく、公知の重合開始剤を用いることができる。
【０１６０】
重合開始剤（Ｄ）としては、Ｏ−アシルオキシム化合物、アルキルフェノン化合物、ビイミダゾール化合物、トリアジン化合物及びアシルホスフィンオキサイド化合物等が挙げられる。
【０１６１】
Ｏ−アシルオキシム化合物としては、例えば、Ｎ−ベンゾイルオキシ−１−（４−フェニルスルファニルフェニル）ブタン−１−オン−２−イミン、Ｎ−ベンゾイルオキシ−１−（４−フェニルスルファニルフェニル）オクタン−１−オン−２−イミン、Ｎ−ベンゾイルオキシ−１−（４−フェニルスルファニルフェニル）−３−シクロペンチルプロパン−１−オン−２−イミン、Ｎ−アセトキシ−１−（４−フェニルスルファニルフェニル）−３−シクロペンチルプロパン−１−オン−２−イミン、Ｎ−アセトキシ−１−（４−フェニルスルファニルフェニル）−３−シクロヘキシルプロパン−１−オン−２−イミン、Ｎ−アセトキシ−１−［９−エチル−６−（２−メチルベンゾイル）−９Ｈ−カルバゾール−３−イル］エタン−１−イミン、Ｎ−アセトキシ−１−［９−エチル−６−｛２−メチル−４−（３，３−ジメチル−２，４−ジオキサシクロペンタニルメチルオキシ）ベンゾイル｝−９Ｈ−カルバゾール−３−イル］エタン−１−イミン、Ｎ−アセトキシ−１−［９−エチル−６−（２−メチルベンゾイル）−９Ｈ−カルバゾール−３−イル］−３−シクロペンチルプロパン−１−イミン及びＮ−ベンゾイルオキシ−１−［９−エチル−６−（２−メチルベンゾイル）−９Ｈ−カルバゾール−３−イル］−３−シクロペンチルプロパン−１−オン−２−イミン等が挙げられる。また、Ｏ−アシルオキシム化合物として、イルガキュアＯＸＥ０１、ＯＸＥ０２（以上、ＢＡＳＦ（株）製）及びＮ−１９１９（（株）ＡＤＥＫＡ製）等の市販品を用いてもよい。中でも、Ｏ−アシルオキシム化合物としては、Ｎ−ベンゾイルオキシ−１−（４−フェニルスルファニルフェニル）ブタン−１−オン−２−イミン、Ｎ−ベンゾイルオキシ−１−（４−フェニルスルファニルフェニル）オクタン−１−オン−２−イミン及びＮ−ベンゾイルオキシ−１−（４−フェニルスルファニルフェニル）−３−シクロペンチルプロパン−１−オン−２−イミンからなる群から選ばれる少なくとも１種が好ましく、Ｎ−ベンゾイルオキシ−１−（４−フェニルスルファニルフェニル）オクタン−１−オン−２−イミンがより好ましい。
【０１６２】
アルキルフェノン化合物としては、２−メチル−２−モルホリノ−１−（４−メチルスルファニルフェニル）プロパン−１−オン、２−ジメチルアミノ−１−（４−モルホリノフェニル）−２−ベンジルブタン−１−オン及び２−（ジメチルアミノ）−２−［（４−メチルフェニル）メチル］−１−［４−（４−モルホリニル）フェニル］ブタン−１−オン等が挙げられる。アルキルフェノン化合物として、イルガキュア３６９、９０７、３７９（以上、ＢＡＳＦ（株）製）等の市販品を用いてもよい。
アルキルフェノン化合物としては、２−ヒドロキシ−２−メチル−１−フェニルプロパン−１−オン、２−ヒドロキシ−２−メチル−１−〔４−（２−ヒドロキシエトキシ）フェニル〕プロパン−１−オン、１−ヒドロキシシクロヘキシルフェニルケトン、２−ヒドロキシ−２−メチル−１−（４−イソプロペニルフェニル）プロパン−１−オンのオリゴマー、α，α−ジエトキシアセトフェノン及びベンジルジメチルケタールも挙げられる。
【０１６３】
ビイミダゾール化合物としては、例えば、２，２’−ビス（２−クロロフェニル）−４，４’，５，５’−テトラフェニルビイミダゾール、２，２’−ビス（２，３−ジクロロフェニル）−４，４’，５，５’−テトラフェニルビイミダゾール（例えば、特開平６−７５３７２号公報、特開平６−７５３７３号公報等参照。）、２，２’−ビス（２−クロロフェニル）−４，４’，５，５’−テトラ（アルコキシフェニル）ビイミダゾール、２，２’−ビス（２−クロロフェニル）−４，４’，５，５’−テトラ（ジアルコキシフェニル）ビイミダゾール、２，２’−ビス（２−クロロフェニル）−４，４’，５，５’−テトラ（トリアルコキシフェニル）ビイミダゾール（例えば、特公昭４８−３８４０３号公報、特開昭６２−１７４２０４号公報等参照。）及び４，４’，５，５’−位のフェニル基がカルボアルコキシ基により置換されているビイミダゾール化合物（例えば、特開平７−１０９１３号公報等参照）等が挙げられる。
【０１６４】
トリアジン化合物としては、２，４−ビス（トリクロロメチル）−６−（４−メトキシフェニル）−１，３，５−トリアジン、２，４−ビス（トリクロロメチル）−６−（４−メトキシナフチル）−１，３，５−トリアジン、２，４−ビス（トリクロロメチル）−６−ピペロニル−１，３，５−トリアジン、２，４−ビス（トリクロロメチル）−６−（４−メトキシスチリル）−１，３，５−トリアジン、２，４−ビス（トリクロロメチル）−６−〔２−（５−メチルフラン−２−イル）エテニル〕−１，３，５−トリアジン、２，４−ビス（トリクロロメチル）−６−〔２−（フラン−２−イル）エテニル〕−１，３，５−トリアジン、２，４−ビス（トリクロロメチル）−６−〔２−（４−ジエチルアミノ−２−メチルフェニル）エテニル〕−１，３，５−トリアジン及び２，４−ビス（トリクロロメチル）−６−〔２−（３，４−ジメトキシフェニル）エテニル〕−１，３，５−トリアジン等が挙げられる。
【０１６５】
アシルホスフィンオキサイド化合物としては、２，４，６−トリメチルベンゾイルジフェニルホスフィンオキサイド等が挙げられる。イルガキュア（登録商標）８１９（ＢＡＳＦ（株）製）等の市販品を用いてもよい。
【０１６６】
さらに重合開始剤（Ｄ）としては、ベンゾイン、ベンゾインメチルエーテル、ベンゾインエチルエーテル、ベンゾインイソプロピルエーテル、ベンゾインイソブチルエーテル等のベンゾイン化合物；ベンゾフェノン、ｏ−ベンゾイル安息香酸メチル、４−フェニルベンゾフェノン、４−ベンゾイル−４’−メチルジフェニルサルファイド、３，３’，４，４’−テトラ（ｔｅｒｔ−ブチルパーオキシカルボニル）ベンゾフェノン及び２，４，６−トリメチルベンゾフェノン等のベンゾフェノン化合物；９，１０−フェナンスレンキノン、２−エチルアントラキノン及びカンファーキノン等のキノン化合物；１０−ブチル−２−クロロアクリドン、ベンジル、フェニルグリオキシル酸メチル及びチタノセン化合物等が挙げられる。
これらは、後述の重合開始助剤（Ｄ１）（特にアミン類）と組み合わせて用いることが好ましい。
【０１６７】
重合開始剤（Ｄ）は、好ましくはアルキルフェノン化合物、トリアジン化合物、アシルホスフィンオキサイド化合物、Ｏ−アシルオキシム化合物及びビイミダゾール化合物からなる群から選ばれる少なくとも一種を含む重合開始剤であり、より好ましくはＯ−アシルオキシム化合物を含む重合開始剤である。
【０１６８】
重合開始剤（Ｄ）の含有率は、着色硬化性樹脂組成物に含まれる全樹脂（Ｂ）と重合性化合物（Ｃ）との合計量に対して、例えば０．０１質量％以上４０質量％以下であってよく、好ましくは０．１質量％以上３５質量％以下である。
【０１６９】
＜重合開始助剤（Ｄ１）＞
重合開始助剤（Ｄ１）は、重合開始剤によって重合が開始された重合性化合物の重合を促進するために用いられる化合物、もしくは増感剤である。重合開始助剤（Ｄ１）を含む場合、通常、重合開始剤（Ｄ）と組合わせて用いられる。
重合開始助剤（Ｄ１）としては、アミン化合物、アルコキシアントラセン化合物、チオキサントン化合物及びカルボン酸化合物等が挙げられる。
【０１７０】
アミン化合物としては、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、安息香酸２−ジメチルアミノエチル、４−ジメチルアミノ安息香酸２−エチルヘキシル、Ｎ，Ｎ−ジメチルパラトルイジン、４，４’−ビス（ジメチルアミノ）ベンゾフェノン（通称ミヒラーズケトン）、４，４’−ビス（ジエチルアミノ）ベンゾフェノン及び４，４’−ビス（エチルメチルアミノ）ベンゾフェノン等が挙げられ、好ましくは４，４’−ビス（ジエチルアミノ）ベンゾフェノンが挙げられる。また、アミン化合物として、ＥＡＢ−Ｆ（保土谷化学工業（株）製）等の市販品を用いてもよい。
【０１７１】
アルコキシアントラセン化合物としては、９，１０−ジメトキシアントラセン、２−エチル−９，１０−ジメトキシアントラセン、９，１０−ジエトキシアントラセン、２−エチル−９，１０−ジエトキシアントラセン、９，１０−ジブトキシアントラセン及び２−エチル−９，１０−ジブトキシアントラセン等が挙げられる。
【０１７２】
チオキサントン化合物としては、２−イソプロピルチオキサントン、４−イソプロピルチオキサントン、２，４−ジエチルチオキサントン、２，４−ジクロロチオキサントン及び１−クロロ−４−プロポキシチオキサントン等が挙げられる。
【０１７３】
カルボン酸化合物としては、フェニルスルファニル酢酸、メチルフェニルスルファニル酢酸、エチルフェニルスルファニル酢酸、メチルエチルフェニルスルファニル酢酸、ジメチルフェニルスルファニル酢酸、メトキシフェニルスルファニル酢酸、ジメトキシフェニルスルファニル酢酸、クロロフェニルスルファニル酢酸、ジクロロフェニルスルファニル酢酸、Ｎ−フェニルグリシン、フェノキシ酢酸、ナフチルチオ酢酸、Ｎ−ナフチルグリシン及びナフトキシ酢酸等が挙げられる。
【０１７４】
これらの重合開始助剤（Ｄ１）を用いる場合、その含有率は、樹脂（Ｂ）及び重合性化合物（Ｃ）の合計量に対して、例えば０．０１質量％以上４０質量％以下であってよく、好ましくは０．１質量％以上３０質量％以下である。
【０１７５】
＜溶剤（Ｅ）＞
溶剤（Ｅ）は、例えばエステル溶剤（分子内に−ＣＯＯ−を含み、−Ｏ−を含まない溶剤）、エーテル溶剤（分子内に−Ｏ−を含み、−ＣＯＯ−を含まない溶剤）、エーテルエステル溶剤（分子内に−ＣＯＯ−と−Ｏ−とを含む溶剤）、ケトン溶剤（分子内に−ＣＯ−を含み、−ＣＯＯ−を含まない溶剤）、アルコール溶剤（分子内にＯＨを含み、−Ｏ−、−ＣＯ−及び−ＣＯＯ−を含まない溶剤）、芳香族炭化水素溶剤、アミド溶剤及びジメチルスルホキシド等が挙げられる。
【０１７６】
エステル溶剤としては、乳酸メチル、乳酸エチル、乳酸ブチル、２−ヒドロキシイソブタン酸メチル、酢酸エチル、酢酸ｎ−ブチル、酢酸イソブチル、ギ酸ペンチル、酢酸イソペンチル、プロピオン酸ブチル、酪酸イソプロピル、酪酸エチル、酪酸ブチル、ピルビン酸メチル、ピルビン酸エチル、ピルビン酸プロピル、アセト酢酸メチル、アセト酢酸エチル、シクロヘキサノールアセテート及びγ−ブチロラクトン等が挙げられる。
【０１７７】
エーテル溶剤としては、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノエチルエーテル、プロピレングリコールモノプロピルエーテル、プロピレングリコールモノブチルエーテル、３−メトキシ−１−ブタノール、３−メトキシ−３−メチルブタノール、テトラヒドロフラン、テトラヒドロピラン、１，４−ジオキサン、ジエチレングリコールジメチルエーテル、ジエチレングリコールジエチルエーテル、ジエチレングリコールメチルエチルエーテル、ジエチレングリコールジプロピルエーテル、ジエチレングリコールジブチルエーテル、アニソール、フェネトール及びメチルアニソール等が挙げられる。
【０１７８】
エーテルエステル溶剤としては、メトキシ酢酸メチル、メトキシ酢酸エチル、メトキシ酢酸ブチル、エトキシ酢酸メチル、エトキシ酢酸エチル、３−メトキシプロピオン酸メチル、３−メトキシプロピオン酸エチル、３−エトキシプロピオン酸メチル、３−エトキシプロピオン酸エチル、２−メトキシプロピオン酸メチル、２−メトキシプロピオン酸エチル、２−メトキシプロピオン酸プロピル、２−エトキシプロピオン酸メチル、２−エトキシプロピオン酸エチル、２−メトキシ−２−メチルプロピオン酸メチル、２−エトキシ−２−メチルプロピオン酸エチル、３−メトキシブチルアセテート、３−メチル−３−メトキシブチルアセテート、プロピレングリコールモノメチルエーテルアセテート、プロピレングリコールモノエチルエーテルアセテート、プロピレングリコールモノプロピルエーテルアセテート、エチレングリコールモノメチルエーテルアセテート、エチレングリコールモノエチルエーテルアセテート、ジエチレングリコールモノエチルエーテルアセテート、ジエチレングリコールモノブチルエーテルアセテート及びジプロピレングリコールメチルエーテルアセテート等が挙げられる。
【０１７９】
ケトン溶剤としては、４−ヒドロキシ−４−メチル−２−ペンタノン、アセトン、２−ブタノン、２−ヘプタノン、３−ヘプタノン、４−ヘプタノン、４−メチル−２−ペンタノン、シクロペンタノン、シクロヘキサノン及びイソホロン等が挙げられる。
【０１８０】
アルコール溶剤としては、メタノール、エタノール、プロパノール、ブタノール、ヘキサノール、シクロヘキサノール、エチレングリコール、プロピレングリコール、グリセリン等が挙げられる。
芳香族炭化水素溶剤としては、ベンゼン、トルエン、キシレン、メシチレン等が挙げられる。
アミド溶剤としては、Ｎ，Ｎ−ジメチルホルムアミド、Ｎ，Ｎ−ジメチルアセトアミド及びＮ−メチルピロリドン等が挙げられる。
【０１８１】
これらの溶剤は、２種以上を併用してもよい。
【０１８２】
溶剤（Ｅ）の含有率は、着色硬化性樹脂組成物の総量に対して、通常９９．９９質量％以下であり、好ましくは０．１質量％以上９９．９質量％以下であり、より好ましくは１質量％以上９９．９質量％以下であり、さらに好ましくは１０質量％以上９９質量％以下であり、とりわけ好ましくは４０質量％以上９９質量％以下であり、一層好ましくは５０質量％以上９７質量％以下であり、特に好ましくは７０質量％以上９７質量％以下であり、極めて好ましくは７５質量％以上９５質量％以下である。
【０１８３】
本発明の着色硬化性樹脂組成物は、化合物（Ｉ）の全部又は一部を、溶剤（Ｅ）の全部又は一部に分散させて着色含有液を調製した後、この着色含有液を使用して調製してもよい。
【０１８４】
着色含有液中の固形分の含有率は、着色含有液の総量に対して、例えば０．０１質量％以上９９．９９質量％以下であってよく、好ましくは０．１質量％以上９９．９質量％以下であり、より好ましくは０．１質量％以上９９質量％以下であり、さらに好ましくは１質量％以上９０質量％以下であり、より好ましくは１質量％以上６０％以下であり、一層好ましくは３質量％以上５０質量％以下であり、特に好ましくは３質量％以上４０質量％以下であり、極めて好ましくは５質量％以上３５質量％以下である。
【０１８５】
着色含有液中の化合物（Ｉ）の含有率は、着色含有液中の固形分の総量中、例えば０．０００１質量％以上であってよく、好ましくは０．０１質量％以上であり、より好ましくは１質量％以上であり、さらに好ましくは５質量％以上であり、一層好ましくは１０質量％以上であり、より一層好ましくは２０質量％以上であり、特に好ましくは３０質量％以上である。一方、着色含有液中の化合物（Ｉ）の含有率の上限は、着色含有液中の固形分の総量中、通常１００質量％未満であり、例えば９９質量％以下であってよい。
【０１８６】
化合物（Ｉ）の全部又は一部を、溶剤（Ｅ）の全部又は一部に分散させて着色含有液を調製する場合、樹脂（Ｂ）の全部又は一部を含ませておくことで、着色含有液の分散安定性をさらに改善できる。着色含有液中の樹脂（Ｂ）の含有量は、化合物（Ｉ）１００質量部に対して、例えば１００００質量部以下であってよく、好ましくは５０００質量部以下であり、より好ましくは１０００質量部以下であり、さらに好ましくは１質量部以上５００質量部以下であり、とりわけ好ましくは５質量部以上２００質量部以下であり、一層好ましくは１０質量部以上１００質量部以下である。
【０１８７】
化合物（Ｉ）は、必要に応じて、ロジン処理、酸性基又は塩基性基が導入された誘導体等を用いた表面処理、高分子化合物等による化合物（Ｉ）表面へのグラフト処理、硫酸微粒化法等による微粒化処理、不純物を除去するための有機溶剤や水等による洗浄処理、イオン性不純物のイオン交換法等による除去処理等が施されていてもよい。化合物（Ｉ）の粒径は、略均一であることが好ましい。
【０１８８】
化合物（Ｉ）は、分散剤を含有させて分散処理を行うことで、化合物（Ｉ）が着色含有液の中で均一に分散した状態にすることができる。化合物（Ｉ）は、それぞれ単独で分散処理してもよいし、複数種を混合して分散処理してもよい。
【０１８９】
分散剤としては、界面活性剤等が挙げられ、カチオン系、アニオン系、ノニオン系及び両性のいずれの界面活性剤であってもよい。具体的にはポリエステル系、ポリアミン系及びアクリル系等の界面活性剤等が挙げられる。これらの分散剤は、単独で又は二種以上を組合せて用いてもよい。分散剤としては、商品名で表すと、ＫＰ（信越化学工業（株）製）、フローレン（共栄社化学（株）製）、ソルスパース（登録商標）（ゼネカ（株）製）、ＥＦＫＡ（登録商標）（ＢＡＳＦ（株）製）、アジスパー（登録商標）（味の素ファインテクノ（株）製）、Ｄｉｓｐｅｒｂｙｋ（登録商標）（ビックケミー（株）製）、ＢＹＫ（登録商標）（ビックケミー（株）製）等が挙げられる。
【０１９０】
分散剤を用いる場合、分散剤（固形分）の使用量は、化合物（Ｉ）１００質量部に対して、１００００質量部以下であり、好ましくは５０００質量部以下であり、より好ましくは１０００質量部以下であり、さらに好ましくは５００質量部以下であり、とりわけ好ましくは３００質量部以下であり、一層好ましくは１００質量部以下であり、より一層好ましくは５質量部以上１００質量部以下であり、特に好ましくは５質量部以上５０質量部以下である。分散剤の使用量が前記の範囲にあると、より均一な分散状態の着色含有液が得られる傾向がある。
【０１９１】
本発明の着色硬化性樹脂組成物は、さらにレベリング剤（Ｆ）及び酸化防止剤（Ｇ）を含んでもよい。
【０１９２】
＜レベリング剤（Ｆ）＞
レベリング剤（Ｆ）としては、シリコーン系界面活性剤、フッ素系界面活性剤及びフッ素原子を有するシリコーン系界面活性剤等が挙げられる。これらは、側鎖に重合性基を有していてもよい。
シリコーン系界面活性剤としては、分子内にシロキサン結合を有する界面活性剤等が挙げられる。具体的には、トーレシリコーンＤＣ３ＰＡ、同ＳＨ７ＰＡ、同ＤＣ１１ＰＡ、同ＳＨ２１ＰＡ、同ＳＨ２８ＰＡ、同ＳＨ２９ＰＡ、同ＳＨ３０ＰＡ、同ＳＨ８４００（商品名：東レ・ダウコーニング（株）製）、ＫＰ３２１、ＫＰ３２２、ＫＰ３２３、ＫＰ３２４、ＫＰ３２６、ＫＰ３４０、ＫＰ３４１（信越化学工業（株）製）、ＴＳＦ４００、ＴＳＦ４０１、ＴＳＦ４１０、ＴＳＦ４３００、ＴＳＦ４４４０、ＴＳＦ４４４５、ＴＳＦ４４４６、ＴＳＦ４４５２及びＴＳＦ４４６０（モメンティブ・パフォーマンス・マテリアルズ・ジャパン合同会社製）等が挙げられる。
【０１９３】
フッ素系界面活性剤としては、分子内にフルオロカーボン鎖を有する界面活性剤等が挙げられる。具体的には、フロラード（登録商標）ＦＣ４３０、同ＦＣ４３１（住友スリーエム（株）製）、メガファック（登録商標）Ｆ１４２Ｄ、同Ｆ１７１、同Ｆ１７２、同Ｆ１７３、同Ｆ１７７、同Ｆ１８３、同Ｆ５５４、同Ｒ３０、同ＲＳ−７１８−Ｋ（ＤＩＣ（株）製）、エフトップ（登録商標）ＥＦ３０１、同ＥＦ３０３、同ＥＦ３５１、同ＥＦ３５２（三菱マテリアル電子化成（株）製）、サーフロン（登録商標）Ｓ３８１、同Ｓ３８２、同ＳＣ１０１、同ＳＣ１０５（旭硝子（株）製）及びＥ５８４４（（株）ダイキンファインケミカル研究所製）等が挙げられる。
【０１９４】
フッ素原子を有するシリコーン系界面活性剤としては、分子内にシロキサン結合及びフルオロカーボン鎖を有する界面活性剤等が挙げられる。具体的には、メガファック（登録商標）Ｒ０８、同ＢＬ２０、同Ｆ４７５、同Ｆ４７７及び同Ｆ４４３（ＤＩＣ（株）製）等が挙げられる。
【０１９５】
レベリング剤（Ｆ）を含有する場合、その含有量は、着色硬化性樹脂組成物の総量に対して、通常０．０００５質量％以上５質量％以下であり、好ましくは０．００１質量％以上１質量％であり、より好ましくは０．００１質量％以上０．５質量％以下であり、さらに好ましくは０．００２質量％以上０．２質量％以下であり、とりわけ好ましくは０．００５質量％以上０．１質量％以下である。レベリング剤（Ｆ）の含有量が前記の範囲内にあると、カラーフィルタの平坦性を良好にすることができる。
【０１９６】
＜酸化防止剤（Ｇ）＞
着色剤の耐熱性及び耐光性を向上させる観点からは、酸化防止剤（Ｇ）を単独又は２種以上を組合わせて用いることが好ましい。酸化防止剤としては、工業的に一般に使用される酸化防止剤であれば特に限定はなく、フェノール系酸化防止剤、リン系酸化防止剤及び硫黄系酸化防止剤などを用いることができる。
【０１９７】
前記フェノール系酸化防止剤としては、例えば、イルガノックス１０１０（Ｉｒｇａｎｏｘ  １０１０：ペンタエリスリトールテトラキス［３−（３，５−ジ−ｔｅｒｔ−ブチル−４−ヒドロキシフェニル）プロピオネート］、ＢＡＳＦ（株）製）、イルガノックス１０７６（Ｉｒｇａｎｏｘ  １０７６：オクタデシル−３−（３，５−ジ−ｔｅｒｔ−ブチル−４−ヒドロキシフェニル）プロピオネート、ＢＡＳＦ（株）製）、イルガノックス１３３０（Ｉｒｇａｎｏｘ  １３３０：３，３’，３’’，５，５’，５’’−ヘキサ−ｔｅｒｔ−ブチル−ａ，ａ’，ａ’’−（メシチレン−２，４，６−トリイル）トリ−ｐ−クレゾール、ＢＡＳＦ（株）製）、イルガノックス３１１４（Ｉｒｇａｎｏｘ    ３１１４：１，３，５−トリス（３，５−ジ−ｔｅｒｔ−ブチル−４−ヒドロキシベンジル）−１，３，５−トリアジン−２，４，６（１Ｈ，３Ｈ，５Ｈ）−トリオン、ＢＡＳＦ（株）製）、イルガノックス３７９０（Ｉｒｇａｎｏｘ  ３７９０：１，３，５−トリス（（４−ｔｅｒｔ−ブチル−３−ヒドロキシ−２，６−キシリル）メチル）−１，３，５−トリアジン−２，４，６（１Ｈ，３Ｈ，５Ｈ）−トリオン、ＢＡＳＦ（株）製）、イルガノックス１０３５（Ｉｒｇａｎｏｘ  １０３５：チオジエチレンビス［３−（３，５−ジ−ｔｅｒｔ−ブチル−４−ヒドロキシフェニル）プロピオネート］、ＢＡＳＦ（株）製）、イルガノックス１１３５（Ｉｒｇａｎｏｘ  １１３５：ベンゼンプロパン酸、３，５−ビス（１，１−ジメチルエチル）−４−ヒドロキシ、Ｃ７−Ｃ９側鎖アルキルエステル、ＢＡＳＦ（株）製）、イルガノックス１５２０Ｌ（Ｉｒｇａｎｏｘ  １５２０Ｌ：４，６−ビス（オクチルチオメチル）−ｏ−クレゾール、ＢＡＳＦ（株）製）、イルガノックス３１２５（Ｉｒｇａｎｏｘ  ３１２５、ＢＡＳＦ（株）製）、イルガノックス５６５（Ｉｒｇａｎｏｘ  ５６５：２，４−ビス（ｎ−オクチルチオ）−６−（４−ヒドロキシ３’，５’−ジ−ｔｅｒｔ−ブチルアニリノ）−１，３，５−トリアジン、ＢＡＳＦ（株）製）、アデカスタブＡＯ−８０（アデカスタブＡＯ−８０：３，９−ビス（２−（３−（３−ｔｅｒｔ−ブチル−４−ヒドロキシ−５−メチルフェニル）プロピオニルオキシ）−１，１−ジメチルエチル）−２，４，８，１０−テトラオキサスピロ（５，５）ウンデカン、（株）ＡＤＥＫＡ製）、スミライザーＢＨＴ（Ｓｕｍｉｌｉｚｅｒ  ＢＨＴ、住友化学（株）製）、スミライザーＧＡ−８０（Ｓｕｍｉｌｉｚｅｒ  ＧＡ−８０、住友化学（株）製）、スミライザーＧＳ（Ｓｕｍｉｌｉｚｅｒ  ＧＳ、住友化学（株）製）、シアノックス１７９０（Ｃｙａｎｏｘ  １７９０、（株）サイテック製）及びビタミンＥ（エーザイ（株）製）等が挙げられる。
【０１９８】
前記リン系酸化防止剤としては、例えば、イルガフォス１６８（Ｉｒｇａｆｏｓ  １６８：トリス（２，４−ジ−ｔｅｒｔ−ブチルフェニル）フォスファイト、ＢＡＳＦ（株）製）、イルガフォス１２（Ｉｒｇａｆｏｓ  １２：トリス［２−［［２，４，８，１０−テトラ−ｔｅｒｔ−ブチルジベンゾ［ｄ，ｆ］［１，３，２］ジオキサフォスフィン−６−イル］オキシ］エチル］アミン、ＢＡＳＦ（株）製）、イルガフォス３８（Ｉｒｇａｆｏｓ  ３８：ビス（２，４−ビス（１，１−ジメチルエチル）−６−メチルフェニル）エチルエステル亜りん酸、ＢＡＳＦ（株）製）、アデカスタブ３２９Ｋ（（株）ＡＤＥＫＡ製）、アデカスタブＰＥＰ３６（（株）ＡＤＥＫＡ製）、アデカスタブＰＥＰ−８（（株）ＡＤＥＫＡ製）、Ｓａｎｄｓｔａｂ  Ｐ−ＥＰＱ（クラリアント社製）、ウェストン６１８（Ｗｅｓｔｏｎ  ６１８、ＧＥ社製）、ウェストン６１９Ｇ（Ｗｅｓｔｏｎ    ６１９Ｇ、ＧＥ社製）、ウルトラノックス６２６（Ｕｌｔｒａｎｏｘ    ６２６、ＧＥ社製）及びスミライザーＧＰ（Ｓｕｍｉｌｉｚｅｒ  ＧＰ：６−［３−（３−ｔｅｒｔ−ブチル−４−ヒドロキシ−５−メチルフェニル）プロポキシ］−２，４，８，１０−テトラ−ｔｅｒｔ−ブチルジベンズ［ｄ，ｆ］［１．３．２］ジオキサホスフェピン）（住友化学（株）製）等が挙げられる。
【０１９９】
前記硫黄系酸化防止剤としては、例えば、チオジプロピオン酸ジラウリル、ジミリスチル又はジステアリル等のジアルキルチオジプロピオネート化合物及びテトラキス［メチレン（３−ドデシルチオ）プロピオネート］メタン等のポリオールのβ−アルキルメルカプトプロピオン酸エステル化合物等が挙げられる。
【０２００】
＜その他の成分＞
本発明の着色硬化性樹脂組成物は、必要に応じて、充填剤、他の高分子化合物、密着促進剤、光安定剤、連鎖移動剤等、当該技術分野で公知の添加剤を含んでもよい。
密着促進剤としては、例えば、ビニルトリメトキシシラン、ビニルトリエトキシシラン、ビニルトリス（２−メトキシエトキシ）シラン、３−グリシジルオキシプロピルトリメトキシシラン、３−グリシドキシプロピルメチルジメトキシシラン、３−グリシドキシプロピルメチルジエトキシシラン、２−（３，４−エポキシシクロヘキシル）エチルトリメトキシシラン、３−クロロプロピルメチルジメトキシシラン、３−クロロプロピルトリメトキシシラン、３−メタクリロイルオキシプロピルトリメトキシシラン、３−メルカプトプロピルトリメトキシシラン、３−スルファニルプロピルトリメトキシシラン、３−イソシアネートプロピルトリエトキシシラン、Ｎ−２−（アミノエチル）−３−アミノプロピルメチルジメトキシシラン、Ｎ−２−（アミノエチル）−３−アミノプロピルメチルジエトキシシラン、Ｎ−２−（アミノエチル）−３−アミノプロピルトリメトキシシラン、Ｎ−２−（アミノエチル）−３−アミノプロピルメチルジエトキシシラン、３−アミノプロピルトリメトキシシラン、３−アミノプロピルトリエトキシシラン、Ｎ−フェニル−３−アミノプロピルトリメトキシシラン及びＮ−フェニル−３−アミノプロピルトリエトキシシラン等が挙げられる。
【０２０１】
＜着色硬化性樹脂組成物の製造方法＞
着色硬化性樹脂組成物は、例えば、着色剤（Ａ）、樹脂（Ｂ）、溶剤（Ｅ）、レベリング剤（Ｆ）を、フォトリソ法によりパターニングを行う場合にはさらに重合性化合物（Ｃ）、重合開始剤（Ｄ）、重合開始助剤（Ｄ１）及びその他の成分と共に混合することにより調製できる。
顔料は、予め溶剤（Ｅ）の一部又は全部と混合し、顔料の平均粒子径が０．２μｍ以下程度となるまで、ビーズミルなどを用いて分散させることが好ましい。この際、必要に応じて前記顔料分散剤、樹脂（Ｂ）の一部又は全部を配合してもよい。このようにして得られた顔料分散液に、残りの成分を、所定の濃度となるように混合することにより、目的の着色硬化性樹脂組成物を調製できる。
染料は、予め溶剤（Ｅ）の一部又は全部にそれぞれ溶解させて溶液を調製してもよい。該溶液を、孔径０．０１μｍ以上１μｍ以下程度のフィルタでろ過することが好ましい。
混合後の着色硬化性樹脂組成物を、孔径０．１μｍ以上１０μｍ以下程度のフィルタでろ過することが好ましい。
【０２０２】
（３）カラーフィルタ
本発明の着色硬化性樹脂組成物から、カラーフィルタを形成することができる。着色パターンを形成する方法としては、フォトリソグラフ法、インクジェット法、印刷法等が挙げられる。中でも、フォトリソグラフ法が好ましい。フォトリソグラフ法は、前記着色硬化性樹脂組成物を基板に塗布し、乾燥させて着色硬化性樹脂組成物層を形成し、フォトマスクを介して該着色硬化性樹脂組成物層を露光して、現像する方法である。フォトリソグラフ法において、露光の際にフォトマスクを用いないこと、及び／又は現像しないことにより、上記着色硬化性樹脂組成物層の硬化物である着色塗膜を形成することができる。このように形成した着色パターンや着色塗膜が本発明のカラーフィルタである。
【０２０３】
作製するカラーフィルタの膜厚は、特に限定されず、目的や用途等に応じて適宜調整することができ、例えば、０．１μｍ以上３０μｍ以下であり、好ましくは０．１μｍ以上２０μｍ以下であり、さらに好ましくは０．５μｍ以上６μｍ以下である。
【０２０４】
基板としては、ガラス板や、樹脂板、シリコン、前記基板上にアルミニウム、銀、銀／銅／パラジウム合金薄膜などを形成したものが用いられる。これらの基板上には、別のカラーフィルタ層、樹脂層、トランジスタ及び回路等が形成されていてもよい。
【０２０５】
フォトリソグラフ法による各色画素の形成は、公知又は慣用の装置や条件で行うことができる。例えば、下記のようにして作製することができる。
まず、着色硬化性樹脂組成物を基板上に塗布し、加熱乾燥（プリベーク）及び／又は減圧乾燥することにより溶剤等の揮発成分を除去して乾燥させ、平滑な着色硬化性樹脂組成物層を得る。
塗布方法としては、スピンコート法、スリットコート法及びスリット・アンド・スピンコート法等が挙げられる。
【０２０６】
加熱乾燥を行う場合の温度は、３０℃以上１２０℃以下が好ましく、５０℃以上１１０℃以下がより好ましい。また加熱時間としては、１０秒間以上６０分間以下であることが好ましく、３０秒間以上３０分間以下であることがより好ましい。
減圧乾燥を行う場合は、５０Ｐａ以上１５０Ｐａ以下の圧力下、２０℃以上２５℃以下の温度範囲で行うことが好ましい。
着色硬化性樹脂組成物の膜厚は、特に限定されず、目的とするカラーフィルタの膜厚に応じて適宜選択すればよい。
【０２０７】
次に、着色硬化性樹脂組成物層は、目的の着色パターンを形成するためのフォトマスクを介して露光される。露光面全体に均一に平行光線を照射することや、フォトマスクと着色硬化性樹脂組成物層が形成された基板との正確な位置合わせを行うことができるため、マスクアライナ及びステッパ等の露光装置を使用することが好ましい。
【０２０８】
露光に用いられる光源としては、２５０ｎｍ以上４５０ｎｍ以下の波長の光を発生する光源を用いてもよい。例えば、３５０ｎｍ未満の光を、この波長域をカットするフィルタを用いてカットしたり、４３６ｎｍ付近、４０８ｎｍ付近、３６５ｎｍ付近の光を、これらの波長域を取り出すバンドパスフィルタを用いて選択的に取り出したりしてもよい。具体的には、水銀灯、発光ダイオード、メタルハライドランプ、ハロゲンランプ等が挙げられる。
【０２０９】
露光後の着色硬化性樹脂組成物層を現像液に接触させて現像することにより、基板上に着色パターンが形成される。現像により、着色硬化性樹脂組成物層の未露光部が現像液に溶解して除去される。
現像液としては、例えば、水酸化カリウム、炭酸水素ナトリウム、炭酸ナトリウム及び水酸化テトラメチルアンモニウム等のアルカリ性化合物の水溶液が好ましい。これらのアルカリ性化合物の水溶液中の濃度は、例えば０．０１質量％以上１０質量％以下であってよい。さらに、現像液は、界面活性剤を含んでいてもよい。
現像方法は、パドル法、ディッピング法及びスプレー法等のいずれでもよい。さらに現像時に基板を任意の角度に傾けてもよい。
現像後の基板は、水洗されることが好ましい。
さらに、得られた着色パターンに、ポストベークを行うことが好ましい。
【０２１０】
（４）表示装置
前記カラーフィルタは、表示装置（例えば、液晶表示装置、有機ＥＬ装置、電子ペーパー等）及び固体撮像素子に用いられるカラーフィルタとして、中でも有機ＥＬ装置に用いられるカラーフィルタとして有用である。
【実施例】
【０２１１】
以下、実施例を挙げて本発明をより具体的に説明するが、本発明はもとより下記実施例によって制限を受けるものではなく、前記及び後記の趣旨に適合し得る範囲で適当に変更を加えて実施することも勿論可能であり、それらはいずれも本発明の技術的範囲に包含される。なお、以下においては、特に断りのない限り、「部」は「質量部」を、「％」は「質量％」を意味する。
【０２１２】
以下の合成例において、化合物の構造は、質量分析（ＬＣ；Ａｇｉｌｅｎｔ製１２００型、ＭＡＳＳ；Ａｇｉｌｅｎｔ製ＬＣ／ＭＳＤ６１３０型）で確認した。
【０２１３】
樹脂のポリスチレン換算の重量平均分子量（Ｍｗ）及び数平均分子量（Ｍｎ）の測定は、ＧＰＣ法により以下の条件で行った。
装置：ＨＬＣ−８１２０ＧＰＣ（東ソー（株）製）
カラム：ＴＳＫ−ＧＥＬＧ２０００ＨＸＬ
カラム温度：４０℃
溶剤：テトラヒドロフラン
流速：１．０ｍＬ／分
分析試料の固形分濃度：０．００１〜０．０１質量％
注入量：５０μＬ
検出器：ＲＩ
校正用標準物質：ＴＳＫ  ＳＴＡＮＤＡＲＤ  ＰＯＬＹＳＴＹＲＥＮＥ  Ｆ−４０、Ｆ−４、Ｆ−２８８、Ａ−２５００、Ａ−５００（東ソー（株）製）
上記で得られたポリスチレン換算の重量平均分子量（Ｍｗ）及び数平均分子量（Ｍｎ）の比（Ｍｗ／Ｍｎ）を分散度とした。
【０２１４】
合成例１
３，４，９，１０−ペリレンテトラカルボン酸二無水物（東京化成工業（株）製）８．０部、グリシン（東京化成工業（株）製）３．８部、酢酸亜鉛（関東化学（株）製）１．３部、及びイミダゾール（東京化成工業（株）製）３１４部を添加し、１５０℃、７時間攪拌した。得られた混合物を２０℃以下に保ちながら、予め調製した３７％塩酸（関東化学（株）製）２６７部と水１３００部を加えたところ、橙赤色の沈殿物が生じた。この橙赤色の沈殿物を含む混合物をろ過し、ろ過後の残渣を水４００部、メタノール２００部で洗浄した。得られた残渣を６０℃で減圧乾燥して、式（Ｉ−１）で表される化合物（化合物Ｉ−１とも記載する）を９．１部得た（収率８８％）。
【０２１５】
【化２６】
2020079395.tif 000030
【０２１６】
＜化合物Ｉ−１の同定＞
（質量分析）イオン化モード＝ＥＳＩ−：  ｍ／ｚ＝[Ｍ−Ｈ]−  ５０５
Ｅｘａｃｔ  Ｍａｓｓ：  ５０６
【０２１７】
合成例２
３，４，９，１０−ペリレンテトラカルボン酸二無水物（東京化成工業（株）製）８．０部、β−アラニン（東京化成工業（株）製）４．６部、酢酸亜鉛（関東化学（株）製）１．３部、及びイミダゾール（東京化成工業（株）製）３１４部を添加し、１５０℃、１４時間攪拌した。得られた混合物を２０℃以下に保ちながら、予め調製した３７％塩酸（関東化学（株）製）２６７部と水１３００部を加えたところ、橙赤色の沈殿物が生じた。この橙赤色の沈殿物を含む混合物をろ過し、ろ過後の残渣を水４００部、メタノール２００部で洗浄した。得られた残渣を６０℃で減圧乾燥して、式（Ｉ−２）で表される化合物（化合物Ｉ−２とも記載する）を８．７部得た（収率８０％）。
【０２１８】
【化２７】
2020079395.tif 000031
【０２１９】
＜化合物Ｉ−２の同定＞
（質量分析）イオン化モード＝ＥＳＩ−：  ｍ／ｚ＝[Ｍ−Ｈ]−  ５３３
Ｅｘａｃｔ  Ｍａｓｓ：  ５３４
【０２２０】
合成例３
３，４，９，１０−ペリレンテトラカルボン酸二無水物（東京化成工業（株）製）８．０部、４−アミノブタン酸（東京化成工業（株）製）５．３部、酢酸亜鉛（関東化学（株）製）１．３部、及びイミダゾール（東京化成工業（株）製）３１４部を添加し、１５０℃、１４時間攪拌した。得られた混合物を２０℃以下に保ちながら、予め調製した３７％塩酸（関東化学（株）製）２６７部と水１３００部を加えたところ、橙赤色の沈殿物が生じた。この橙赤色の沈殿物を含む混合物をろ過し、ろ過後の残渣を水４００部、メタノール２００部で洗浄した。得られた残渣を６０℃で減圧乾燥して、式（Ｉ−３）で表される化合物（化合物Ｉ−３とも記載する）を８．８部得た（収率７７％）。
【０２２１】
【化２８】
2020079395.tif 000032
【０２２２】
＜化合物Ｉ−３の同定＞
（質量分析）イオン化モード＝ＥＳＩ−：  ｍ／ｚ＝[Ｍ−Ｈ]−  ５６１
Ｅｘａｃｔ  Ｍａｓｓ：  ５６２
【０２２３】
合成例４
３，４，９，１０−ペリレンテトラカルボン酸二無水物（東京化成工業（株）製）８．０部、５−アミノペンタン酸（東京化成工業（株）製）６．０部、酢酸亜鉛（関東化学（株）製）１．３部、及びイミダゾール（東京化成工業（株）製）３１４部を添加し、１５０℃、１４時間攪拌した。得られた混合物を２０℃以下に保ちながら、予め調製した３７％塩酸（関東化学（株）製）２６７部と水１３００部を加えたところ、橙赤色の沈殿物が生じた。この橙赤色の沈殿物を含む混合物をろ過し、ろ過後の残渣を水４００部、メタノール２００部で洗浄した。得られた残渣を６０℃で減圧乾燥して、式（Ｉ−４）で表される化合物（化合物Ｉ−４とも記載する）を８．８部得た（収率７７％）。
【０２２４】
【化２９】
2020079395.tif 000033
【０２２５】
＜化合物Ｉ−４の同定＞
（質量分析）イオン化モード＝ＥＳＩ−：  ｍ／ｚ＝[Ｍ−Ｈ]−  ５８９
Ｅｘａｃｔ  Ｍａｓｓ：  ５９０
【０２２６】
合成例５
３，４，９，１０−ペリレンテトラカルボン酸二無水物（東京化成工業（株）製）８．０部、６−アミノヘキサン酸（東京化成工業（株）製）６．７部、酢酸亜鉛（関東化学（株）製）１．３部、及びイミダゾール（東京化成工業（株）製）３１４部を添加し、１５０℃、１４時間攪拌した。得られた混合物を２０℃以下に保ちながら、予め調製した３７％塩酸（関東化学（株）製）２６７部と水１３００部を加えたところ、橙赤色の沈殿物が生じた。この橙赤色の沈殿物を含む混合物をろ過し、ろ過後の残渣を水４００部、メタノール２００部で洗浄した。得られた残渣を６０℃で減圧乾燥して、式（Ｉ−５）で表される化合物（化合物Ｉ−５とも記載する）を９．５部得た（収率７５％）。
【０２２７】
【化３０】
2020079395.tif 000034
【０２２８】
＜化合物Ｉ−５の同定＞
（質量分析）イオン化モード＝ＥＳＩ−：  ｍ／ｚ＝[Ｍ−Ｈ]−  ６１７
Ｅｘａｃｔ  Ｍａｓｓ：  ６１８
【０２２９】
合成例６
３，４，９，１０−ペリレンテトラカルボン酸二無水物（東京化成工業（株）製）８．０部、ＤＬ−β−ホモロイシン（東京化成工業（株）製）７．４部、酢酸亜鉛（関東化学（株）製）１．３部、及びイミダゾール（東京化成工業（株）製）３１４部を添加し、１５０℃、１４時間攪拌した。得られた混合物を２０℃以下に保ちながら、予め調製した３７％塩酸（関東化学（株）製）２６７部と水１３００部を加えたところ、橙赤色の沈殿物が生じた。この橙赤色の沈殿物を含む混合物をろ過し、ろ過後の残渣を水４００部、メタノール２００部で洗浄した。得られた残渣を６０℃で減圧乾燥して、式（Ｉ−６）で表される化合物（化合物Ｉ−６とも記載する）を１０部得た（収率７８％）。
【０２３０】
【化３１】
2020079395.tif 000035
【０２３１】
＜化合物Ｉ−６の同定＞
（質量分析）イオン化モード＝ＥＳＩ−：  ｍ／ｚ＝[Ｍ−Ｈ]−  ６４５
Ｅｘａｃｔ  Ｍａｓｓ：  ６４６
【０２３２】
合成例７
３，４，９，１０−ペリレンテトラカルボン酸二無水物（東京化成工業（株）製）８．０部、４−アミノ安息香酸（東京化成工業（株）製）７．０部、酢酸亜鉛（関東化学（株）製）１．３部、及びイミダゾール（東京化成工業（株）製）３１４部を添加し、１５０℃、２２時間攪拌した。得られた混合物を２０℃以下に保ちながら、予め調製した３７％塩酸（関東化学（株）製）２６７部と水１３００部を加えたところ、橙赤色の沈殿物が生じた。この橙赤色の沈殿物を含む混合物をろ過し、ろ過後の残渣を水４００部、メタノール２００部で洗浄した。得られた残渣を６０℃で減圧乾燥して、式（Ｉ−７）で表される化合物（化合物Ｉ−７とも記載する）を１１部得た（収率８９％）。
【０２３３】
【化３２】
2020079395.tif 000036
【０２３４】
＜化合物Ｉ−７の同定＞
（質量分析）イオン化モード＝ＥＳＩ−：  ｍ／ｚ＝[Ｍ−Ｈ]−  ６２９
Ｅｘａｃｔ  Ｍａｓｓ：  ６３０
【０２３５】
合成例８
３，４，９，１０−ペリレンテトラカルボン酸二無水物（東京化成工業（株）製）８．０部、４−アミノ−３，５−ジメチル安息香酸（Ｅｕｒｏｐｅａｎ Ｊｏｕｒｎａｌ ｏｆＭｅｄｉｃｉｎａｌ Ｃｈｅｍｉｓｔｒｙ  ２０１４，７８．２３６に記載の方法に準じて合成）８．４部、酢酸亜鉛（関東化学（株）製）１．３部、及びイミダゾール（東京化成工業（株）製）３１４部を添加し、１５０℃、２２時間攪拌した。得られた混合物を２０℃以下に保ちながら、予め調製した３７％塩酸（関東化学（株）製）２６７部と水１３００部を加えたところ、橙赤色の沈殿物が生じた。この橙赤色の沈殿物を含む混合物をろ過し、ろ過後の残渣を水４００部、メタノール２００部で洗浄した。得られた残渣を６０℃で減圧乾燥して、式（Ｉ−８）で表される化合物（化合物Ｉ−８とも記載する）を１３部得た（収率９０％）。
【０２３６】
【化３３】
2020079395.tif 000037
【０２３７】
＜化合物Ｉ−８の同定＞
（質量分析）イオン化モード＝ＥＳＩ−：  ｍ／ｚ＝[Ｍ−Ｈ]−  ６８５
Ｅｘａｃｔ  Ｍａｓｓ：  ６８６
【０２３８】
合成例９
３，４，９，１０−ペリレンテトラカルボン酸二無水物（東京化成工業（株）製）８．０部、ｔｒａｎｓ／ｃｉｓ−４−アミノシクロヘキサンカルボン酸（東京化成工業（株）製）７．３部、酢酸亜鉛（関東化学（株）製）１．３部、及びイミダゾール（東京化成工業（株）製）３１４部を添加し、１５０℃、２２時間攪拌した。得られた混合物を２０℃以下に保ちながら、予め調製した３７％塩酸（関東化学（株）製）２６７部と水１３００部を加えたところ、橙赤色の沈殿物が生じた。この橙赤色の沈殿物を含む混合物をろ過し、ろ過後の残渣を水４００部、メタノール２００部で洗浄した。得られた残渣を６０℃で減圧乾燥して、式（Ｉ−９）で表される化合物（化合物Ｉ−９とも記載する）を９．８部得た（収率７５％）。
【０２３９】
【化３４】
2020079395.tif 000038
【０２４０】
＜化合物Ｉ−９の同定＞
（質量分析）イオン化モード＝ＥＳＩ−：  ｍ／ｚ＝[Ｍ−Ｈ]−  ６４１
Ｅｘａｃｔ  Ｍａｓｓ：  ６４２
【０２４１】
合成例１０
合成例１の３，４，９，１０−ペリレンテトラカルボン酸二無水物８．０部を１，６，７，１２−テトラクロロ−３，４，９，１０−ペリレンテトラカルボン酸二無水物（ＣｏｍＢｉ  Ｂｌｏｃｋｓ社製）３．４部に変えたこと以外は、合成例１と同様にして、式（Ｉ−９１）で表される化合物（化合物Ｉ−９１とも記載する）を２．９部得た（収率７０％）。
【０２４２】
【化３５】
2020079395.tif 000039
【０２４３】
＜化合物Ｉ−９１の同定＞
（質量分析）イオン化モード＝ＥＳＩ−：  ｍ／ｚ＝[Ｍ−Ｈ]−  ６４１
Ｅｘａｃｔ  Ｍａｓｓ：  ６４２
【０２４４】
合成例１１
合成例１の３，４，９，１０−ペリレンテトラカルボン酸二無水物８．０部を１，６，７，１２−テトラクロロ−３，４，９，１０−ペリレンテトラカルボン酸二無水物（ＣｏｍＢｉ  Ｂｌｏｃｋｓ社製）３．４部に変えたこと以外は、合成例４と同様にして、式（Ｉ−９４）で表される化合物（化合物Ｉ−９４とも記載する）を３．７部得た（収率７９％）。
【０２４５】
【化３６】
2020079395.tif 000040
【０２４６】
＜化合物Ｉ−９４の同定＞
（質量分析）イオン化モード＝ＥＳＩ−：  ｍ／ｚ＝[Ｍ−Ｈ]−  ７２５
Ｅｘａｃｔ  Ｍａｓｓ：  ７２６
【０２４７】
合成例１２
合成例１の３，４，９，１０−ペリレンテトラカルボン酸二無水物８．０部を１，７−ジブロモ−３，４，９，１０−ペリレンテトラカルボン酸二無水物（Ａｌｄｒｉｃｈ社製）３．５部に変えたこと以外は、合成例１と同様にして、式（Ｉ−１００）で表される化合物（化合物Ｉ−１００とも記載する）を２．７部得た（収率６５％）。
【０２４８】
【化３７】
2020079395.tif 000041
【０２４９】
＜化合物Ｉ−１００の同定＞
（質量分析）イオン化モード＝ＥＳＩ−：  ｍ／ｚ＝[Ｍ−Ｈ]−  ６６１
Ｅｘａｃｔ  Ｍａｓｓ：  ６６２
【０２５０】
合成例１３
還流冷却器、滴下ロート及び攪拌機を備えたフラスコ内に窒素を適量流し窒素雰囲気に置換し、プロピレングリコールモノメチルエーテルアセテート２８０部を入れ、攪拌しながら８０℃まで加熱した。次いで、アクリル酸３８部、３，４−エポキシトリシクロ［５．２．１．０２，６］デカン−８−イルアクリレート及び３，４−エポキシトリシクロ［５．２．１．０２，６］デカン−９−イルアクリレートの混合物（含有比はモル比で１：１）２８９部、プロピレングリコールモノメチルエーテルアセテート１２５部の混合溶液を５時間かけて滴下した。一方、２，２−アゾビス（２，４−ジメチルバレロニトリル）３３部をプロピレングリコールモノメチルエーテルアセテート２３５部に溶解させた溶液を６時間かけて滴下した。滴下終了後、８０℃で４時間保持した後、室温まで冷却して、固形分３５．１％、Ｂ型粘度計（２３℃）で測定した粘度１２５ｍＰａ・ｓの共重合体（樹脂Ｂ１）溶液を得た。生成した共重合体の重量平均分子量Ｍｗは９．２×１０３、分散度２．０８、固形分換算の酸価は７７ｍｇ−ＫＯＨ／ｇであった。樹脂Ｂ１は、以下の構造単位を有する。
【化３８】
2020079395.tif 000042
【０２５１】
実施例１
（１）  着色組成物の調製
以下の割合で各成分を混合し、ビーズミルを用いて着色剤を分散させた。その後、ろ過によりビーズミルを除去して着色組成物１を得た。
着色剤：化合物Ｉ−１                                                ２４０部；
分散剤：ＢＹＫ−ＬＰＮ６９１９（ビックケミー・ジャパン（株）製；固形分６０％）１６７部；
樹脂（Ｂ）：樹脂Ｂ１溶液                                            ２２９部；
溶剤（Ｅ）：プロピレングリコールモノメチルエーテルアセテート      ３１０５部
ジアセトンアルコール                                  ４００部
【０２５２】
次いで、以下の割合で各成分を混合して着色硬化性樹脂組成物１を得た。
着色組成物１                                                        ４００部；
樹脂（Ｂ）：樹脂Ｂ１溶液                                              ４５部；
重合性化合物（Ｃ）：ジペンタエリスリトールヘキサアクリレート（ＫＡＹＡＲＡＤ（登録商標）ＤＰＨＡ；日本化薬（株）製）                                  ２５部；
重合開始剤（Ｄ）：Ｎ−ベンゾイルオキシ−１−（４−フェニルスルファニルフェニル）オクタン−１−オン−２−イミン（イルガキュア（登録商標）ＯＸＥ−０１；ＢＡＳＦ（株）製）                                                              １５部；
溶剤（Ｅ）：プロピレングリコールモノメチルエーテルアセテート          ８６部；
レベリング剤：ポリエーテル変性シリコーンオイル（トーレシリコーンＳＨ８４００；東レダウコーニング（株）製）                                        ０．１２部
【０２５３】
（２）  着色塗膜の作製
５ｃｍ角のガラス基板（イーグルＸＧ；コーニング社製）上に、着色硬化性樹脂組成物を、ポストベーク後の膜厚が１．７〜２μｍになるようにスピンコート法で塗布したのち、１００℃で３分間プリベークして、着色硬化性樹脂組成物層を形成した。放冷後、基板上に形成された着色硬化性樹脂組成物層に、露光機（ＴＭＥ−１５０ＲＳＫ；トプコン（株）製）を用いて、大気雰囲気下、８０ｍＪ／ｃｍ2の露光量（３６５ｎｍ基準）で光照射した。光照射後、オーブン中、２３０℃で３０分間ポストベークを行い、着色塗膜を得た。
【０２５４】
（３）  耐熱性試験
得られた着色塗膜の吸光度を測色機（ＯＳＰ−ＳＰ−２００；ＯＬＹＭＰＵＳ社製）を用いて算出した。測定後の着色塗膜を、オーブン中、空気雰囲気下で、２３０℃で１２０分加熱した後、測色機を用いて吸光度を算出した。耐熱性試験前後の着色硬化性組成物膜の極大吸収波長の吸光度変化から、吸光度保持率を求めた。
【０２５５】
（４）  耐光性試験
得られた着色塗膜上に紫外線カットフィルター（ＣＯＬＯＲＥＤ ＯＰＴＩＣＡＬ ＧＬＡＳＳ Ｌ３８；ホヤ社製；３８０ｎｍ以下の光をカットする。）を配置し、耐光性試験機（ＳＵＮＴＥＳＴ ＣＰＳ＋：東洋精機社製）にてキセノンランプ光を４８時間照射した後、測色機で吸光度を測定した。耐光性試験前後の着色塗膜の極大吸収波長の吸光度変化から、吸光度保持率を求めた。
【０２５６】
実施例２〜１２及び比較例１
５０部の化合物（Ｉ−１）に代えて、
５０部の化合物（Ｉ−２）（実施例２）、
５０部の化合物（Ｉ−３）（実施例３）、
５０部の化合物（Ｉ−４）（実施例４）、
５０部の化合物（Ｉ−５）（実施例５）、
５０部の化合物（Ｉ−６）（実施例６）、
５０部の化合物（Ｉ−７）（実施例７）、
５０部の化合物（Ｉ−８）（実施例８）、
５０部の化合物（Ｉ−９）（実施例９）、
５０部の化合物（Ｉ−９１）（実施例１０）、
５０部の化合物（Ｉ−９４）（実施例１１）、
５０部の化合物（Ｉ−１００）（実施例１２）、又は
５０部のＳｏｌｖｅｎｔ  Ｇｒｅｅｎ  ５（東京化成工業（株）製）（比較例１）を用いて着色剤を調製したこと以外は実施例１と同様にして着色硬化性樹脂組成物を得た。結果を表４に示す。
【０２５７】
【表４】
2020079395.tif 000043